(57)【要約】      （修正有）【課題】異種の組成物を組み合わせ、優れた弾性率を備えたゴルフボールを提供する。【解決手段】熱可塑性マトリックスと、当該マトリックス中に分散される架橋ポリマーからなる個別粒子とを有する異種ゴルフボール組成物から形成されることを特徴とする。【選択図】なし【特許請求の範囲】
【請求項１】
熱可塑性マトリックスと、上記マトリックス中に分散される、架橋ポリマーの個別粒子とを有する異種組成物から形成された最内層を有するゴルフボールであって、上記架橋ポリマーの上記個別粒子の粒子サイズは０．０３７ｍｍ以上であり、上記粒子は上記組成物の総重量を基準にして１０ｗｔ％以上の量だけ上記組成物中に存在することを特徴とするゴルフボール。
【請求項２】
上記熱可塑性マトリックスは、１の組成物から形成され、当該組成物は当該組成物の総重量を基準にして０ｗｔ％〜５０ｗｔ％の量のアイオノマーを有する請求項１記載のゴルフボール。
【請求項３】
上記熱可塑性マトリックスは、１の組成物から形成され、当該組成物は当該組成物の総重量を基準にして５０ｗｔ％以上の量の非アイオノマーベースの樹脂を有し、この非アイオノマーベースの樹脂は、１または複数の、エチレン、α，β−不飽和カルボン酸、およびオプションの軟化コモノマーのＥ／Ｘ／Ｙタイプの酸コポリマーから選択される請求項１記載のゴルフボール。
【請求項４】
上記架橋ポリマー個別の粒子は、上記組成物の総重量を基準にして２０ｗｔ％以上、上記組成物中に存在する請求項１記載のゴルフボール。
【請求項５】
上記架橋ポリマー個別の粒子は、上記組成物の総重量を基準にして３０ｗｔ％以上、上記組成物中に存在する請求項１記載のゴルフボール。
【請求項６】
１の組成物から形成された少なくとも１つの層を有するゴルフボールにおいて、
上記組成物は、
１の組成物から形成される熱可塑性マトリックスであって、上記１の組成物は上記マトリックス組成物の総重量を基準にして５０ｗｔ％より多くの、１または複数の、エチレン、α，β−不飽和カルボン酸、およびオプションの軟化コモノマーのＥ／Ｘ／Ｙタイプの酸コポリマーから選択される、非アイオノマーベースの樹脂を有する、上記熱可塑性マトリックスと、
上記マトリックス中に分散される、架橋ポリマーの個別粒子であって、上記架橋ポリマーの上記個別粒子の粒子サイズは０．０３７ｍｍ以上であり、上記粒子は上記組成物の総重量を基準にして１０ｗｔ％以上の量だけ上記組成物中に存在する、上記個別の粒子とを有することを特徴とするゴルフボール。
【請求項７】
上記マトリックス組成物は７０ｗｔ％以上の上記非アイオノマーベースの樹脂を有する請求項６記載のゴルフボール。
【請求項８】
上記マトリックス組成物は７０ｗｔ％以上の上記非アイオノマーベースの樹脂を有する請求項７記載のゴルフボール。
【請求項９】
上記架橋ポリマー個別の粒子は、上記組成物の総重量を基準にして２０ｗｔ％以上、上記組成物中に存在する請求項６記載のゴルフボール。
【請求項１０】
上記架橋ポリマー個別の粒子は、上記組成物の総重量を基準にして３０ｗｔ％以上、上記組成物中に存在する請求項６記載のゴルフボール。
【請求項１１】
１の組成物から形成された少なくとも１つの層を有するゴルフボールにおいて、
上記組成物は、
熱可塑性マトリックスと、
上記マトリックス中に分散される、架橋ポリマーの個別粒子とを有する異種組成物から形成された最内層を有するゴルフボールであって、上記架橋ポリマーの上記個別粒子の粒子サイズは０．０３７ｍｍ以上であり、上記粒子は上記組成物の総重量を基準にして１０ｗｔ％以上の量だけ上記組成物中に存在することを特徴とするゴルフボール。
【請求項１２】
上記架橋ポリマー個別の粒子は、上記組成物の総重量を基準にして３５ｗｔ％以上、上記組成物中に存在する請求項１１記載のゴルフボール。
【請求項１３】
上記架橋ポリマー個別の粒子は、上記組成物の総重量を基準にして４０ｗｔ％以上、上記組成物中に存在する請求項１１記載のゴルフボール。
【請求項１４】
異種組成物から形成された最内層を有するゴルフボールにおいて、
上記異種組成物は、
１の組成物から形成される熱可塑性マトリックスであって、上記１の組成物は上記マトリックス組成物の総重量を基準にして５０ｗｔ％より多くの、１または複数の、エチレン、α，β−不飽和カルボン酸、およびオプションの軟化コモノマーのＥ／Ｘ／Ｙタイプの酸コポリマーから選択される、非アイオノマーベースの樹脂を有する、上記熱可塑性マトリックスと、
上記マトリックス中に分散される、架橋ポリマーの個別粒子であって、上記架橋ポリマーの上記個別粒子の粒子サイズは０．０３７ｍｍ以上であり、上記粒子は上記組成物の総重量を基準にして３０ｗｔ％以上の量だけ上記組成物中に存在する、上記個別の粒子とを有することを特徴とするゴルフボール。
【請求項１５】
上記マトリックス組成物は７０ｗｔ％以上の上記非アイオノマーベースの樹脂を有する請求項１４記載のゴルフボール。
【請求項１６】
上記マトリックス組成物は８０ｗｔ％以上の上記非アイオノマーベースの樹脂を有する請求項１４記載のゴルフボール。
【請求項１７】
上記架橋ポリマー個別の粒子は、上記組成物の総重量を基準にして３５ｗｔ％以上、上記組成物中に存在する請求項１４記載のゴルフボール。
【請求項１８】
上記架橋ポリマー個別の粒子は、上記組成物の総重量を基準にして４０ｗｔ％以上、上記組成物中に存在する請求項１４記載のゴルフボール。
【発明の詳細な説明】
【技術分野】
【０００１】
この発明は、架橋ポリマーの個別粒子を熱可塑性マトリックス中に有するゴルフボール組成物に向けられている。
【背景技術】
【０００２】
米国特許第５，７８９，４８６号明細書（マルオカ等）は内部的に架橋されたポリマーゲル微細粒子の分散から成るペイント層を含むゴルフボールを開示する。
米国特許第６，１８６，９０６号明細書（Ｓｕｌｌｉｖａｎ等）は、個別粒子のゲルを有するゴルフボール組成物を開示している。
米国特許第７，４０２，１１４号明細書（Ｂｉｎｅｔｔｅ等）は、部分的から高度までに中和されたコポリマーブレンド、脂肪酸または脂肪酸の塩、および、重い重量のフィラーを有するゴルフボール材料を開示している。
米国特許第７，６１２，１３５号明細書（Ｋｅｎｎｅｄｙ  ＩＩＩ等）は、部分的から高度までに中和された酸コポリマーブレンド、メタローセン触媒アルファ−オレフィンおよび軟化コモノマー、ならびに脂肪酸または脂肪酸塩を有するゴルフボール材料を開示している。
米国特許出願公開第２００８／０２３４０７０号明細書（Ｃｏｍｅａｕ等）は、ゴルフボール層中に架橋ゴムのナノ粒子を使用することを開示している。
米国特許第５，７３３，９７４号明細書（ヤマダ等）は、エラストマーから製造されたコア、およびコアを被覆するカバーを有し、カバーは、ゴム粉末および熱可塑性エラストマーを有する熱可塑性材料から製造されるゴルフボールを開示している。
【先行技術文献】
【特許文献】
【０００３】
【特許文献１】米国特許第５，７８９，４８６号明細書
【特許文献２】米国特許第６，１８６，９０６号明細書
【特許文献３】米国特許第７，４０２，１１４号明細書
【特許文献４】米国特許第７，６１２，１３５号明細書
【特許文献５】米国特許出願公開第２００８／０２３４０７０号明細書
【特許文献６】米国特許第５，７３３，９７４号明細書
【発明の開示】
【０００４】
１実施例において、この発明は異種（ｈｅｔｅｒｏｇｅｎｅｏｕｓ）組成物から製造される最内層を有するゴルフボールに向けられている。異種組成物は、熱可塑性マトリックスと、当該マトリックス中に分散された架橋ポリマーの個別粒子とを有する。架橋ポリマーの個別粒子の粒子サイズは０．０３７ｍｍまたはそれ以上であり、これら個別粒子は組成物の総重量を基準にして組成物中に１０ｗｔ％またはそれ以上の量だけ存在する。
【０００５】
他の実施例において、この発明は、熱可塑性マトリックスと、当該マトリックス中に分散された架橋ポリマーの個別粒子（ｄｉｓｃｒｅｔｅ  ｐａｒｔｉｃｌｅｓ）とを有する組成物から製造される少なくとも１つの層を有するゴルフボールに向けられている。熱可塑性マトリックスは、当該マトリックスの総重量を基準にして、５０ｗｔ％より多くの、非アイオノマーベースの樹脂を有し、この樹脂は、エチレン、α，β−不飽和カルボン酸、およびオプションの軟化コモノマーからなる１または複数のＥ／Ｘ／Ｙタイプの酸コポリマーから選択される。架橋ポリマーの個別粒子の粒子サイズは０．０３７ｍｍまたはそれ以上であり、これら個別粒子は組成物の総重量を基準にして組成物中に１０ｗｔ％またはそれ以上の量だけ存在する。
【０００６】
他の実施例において、この発明は、熱可塑性マトリックスと、当該マトリックス中に分散された架橋ポリマーの個別粒子とを有する組成物から製造される少なくとも１つの層を有するゴルフボールに向けられている。架橋ポリマーの個別粒子の粒子サイズは０．０３７ｍｍまたはそれ以上であり、これら個別粒子は組成物の総重量を基準にして組成物中に３０ｗｔ％またはそれ以上の量だけ存在する。
【０００７】
さらに他の実施例において、この発明は異種組成物から製造される最内層を有するゴルフボールに向けられている。異種組成物は、熱可塑性マトリックスと、当該マトリックス中に分散された架橋ポリマーの個別粒子とを有する。熱可塑性マトリックスは、当該マトリックスの総重量を基準にして、５０ｗｔ％より多くの、非アイオノマーベースの樹脂を有し、この樹脂は、エチレン、α，β−不飽和カルボン酸、およびオプションの軟化コモノマーからなる１または複数のＥ／Ｘ／Ｙタイプの酸コポリマーから選択される。架橋ポリマーの個別粒子の粒子サイズは０．０３７ｍｍまたはそれ以上であり、これら個別粒子は組成物の総重量を基準にして組成物中に３０ｗｔ％またはそれ以上の量だけ存在する。
【発明を実施するための形態】
【０００８】
この発明のゴルフボール組成物は、熱可塑性マトリックス中に分散された架橋ポリマーの個別粒子を有する異種組成物である。この発明の意義において、個別粒子は、異種組成物を製造する前に架橋されている。
【０００９】
具体的な実施例において、異種組成物は、下限が０．４５０、または０．５００、または０．５５０、または０．６００、または０．６５０、または０．７００で、上限が０．７１０、または０．７３０、または０．７５０、または０．７７０、または０．８００、または０．８２０、または０．８５０、または０．８７０、または０．９００、または０．９５０の範囲である、ソリッド球反発係数、「ＣＯＲ」を伴う。この開示目的において、組成物の「ソリッド球ＣＯＲ」は、組成物を射出成形して得た１．５５インチの径の球のＣＯＲを指す。ＣＯＲは既知の手順で決定され、ここで、球を空気砲から２つの所定の速度で打ち出し、１２５ｆｔ／ｓの速度でのＣＯＲを計算することにより決定される。複数の弾道光スクリーンがボール速度を測定するために固定距離で空気砲およびスチール板の間に配置される。ボールがスチール板へ移動するときに、各光スクリーンが活性化され、各光スクリーンにおける時間を測定する。これにより、ボールの入射速度に反比例した入射移行時間が得られる。ボールはスチール板と衝突して複数の光スクリーンを通り抜けてリバウンドし、これが光スクリーン間を移行するのに要する時間間隔を測定する。これにより、ボールの飛び出し速度に反比例した飛び出し移行時間が得られる。ＣＯＲは飛び出し移行時間間隔の入射移行時間間隔に対する比、ＣＯＲ＝Ｖｏｕｔ／Ｖｉｎ＝Ｔｉｎ／Ｔｏｕｔとして計算される。
【００１０】
具体的な実施例において、異種組成物は、下限が−７５、または−５０、または−２０、または０、または１０、または１５で、上限が２０、または２５、または３０、または３５、または４０、または５０の範囲のソリッド球圧縮を伴う。他の具体的な実施例において、異種組成物は、下限が７０、または７５、または８０、または８５、または９０で、上限が９０、または９５、または１００、または１０５、または１１５、または１２０、または１２５の範囲のソリッド球圧縮を伴う。
他の具体的な実施例において、異種組成物は、下限が１２０、または１３０、または１４０、または１５０、または１５５、または１６０で、上限が１６０、または１６５、または１７０、または１８０、または１９０、または２００の範囲のソリッド球圧縮を伴う。
他の具体的な実施例において、異種組成物は、１３０以上、または１４０以上、または１５０以上、または１５５以上、または１６０以上、または１６５以上、または１７０以上のソリッド球圧縮を伴う。この開示の目的において、組成物の「ソリッド球圧縮」は組成物を射出成形して得た１．５５インチの径の球の圧縮を指す。球の圧縮は、Ａｔｔｉ圧縮試験装置を用いて既知の手順で決定され、ここで、ピストンを用いてボールをバネに対して圧縮させる。Ａｔｔｉ圧縮からＲｉｅｌｅ（コア）、Ｒｉｅｌｅ（ボール）、１００ｋｇ偏向、１３０−１０ｋｇ偏向、または実効弾性係数の変換は、Ｊｅｆｆ  Ｄａｌｔｏｎ'ｓ  Ｃｏｍｐｒｅｓｓｉｏｎ  ｂｙ  Ａｎｙ  Ｏｔｈｅｒ  Ｎａｍｅ、Ｓｃｉｅｎｃｅ  ａｎｄ  Ｇｏｌｆ  ＩＶ、Ｐｒｏｃｅｅｄｉｎｇ  ｏｆ  Ｗｏｒｌｄ  Ｓｃｉｅｎｃｅ  Ｃｏｎｇｒｅｓｓ  ｏｆ  Ｇｏｌｆ（Ｅｒｉｃ  Ｔｈａｉｎ  ｅｄ．，Ｒｏｕｔｌｅｄｇｅ、２００２）において与えられる公式に従って実行できる。
【００１１】
具体的な実施例において、異種組成物の曲げ弾性率は以下の［例］で与えられる方法に従って測定すると、５ｋｓｉ以上、または６ｋｓｉ以上、または８ｋｓｉ以上、または１０ｋｓｉ以上、または１５ｋｓｉ以上、または２０ｋｓｉ以上、または２５ｋｓｉ以上、または３０ｋｓｉ以上、または３５ｋｓｉ以上、または４０ｋｓｉ以上、または４５ｋｓｉ以上、または４８ｋｓｉ以上、または５０ｋｓｉ以上、または５２ｋｓｉ以上、または５５ｋｓｉ以上、または６０ｋｓｉ以上、または６３ｋｓｉ以上、または６５ｋｓｉ以上、または７０ｋｓｉ以上、または１００ｋｓｉ以上、または１２０ｋｓｉ以上、または１５０ｋｓｉ以上、または１６０ｋｓｉ以上、または１７０ｋｓｉ以上、または１８０ｋｓｉ以上、または１９５ｓｉ以上であり、または、下限が５または６または８または１０または１５または２０または２５または３０または３５または４０または４５または４８または５０または５２または５５または５５または６０または６３または６５または７０ｋｓｉで、上限が７５または８０または８５または９０または９５または１００または１０５または１１０または１１５ｋｓｉの範囲であり、または、下限が２０または２５または３０または３５または４０または４５または５０または５５または６０ｋｓｉで、上限が６０または６５または７０または７５または８０ｋｓｉの範囲であり、または、下限が５０または６０または７０または９０または１２０または１３０で、上限が１５０または１７０または２００または２１０の範囲である。
【００１２】
架橋粒子は、組成物の総重量を基準にして、１ｗｔ％以上、または２ｗｔ％以上、または３ｗｔ％以上、または５ｗｔ％以上、または１０ｗｔ％以上、または１５ｗｔ％以上、または２０ｗｔ％以上、または２５ｗｔ％以上、または３０ｗｔ％以上、または３５ｗｔ％以上、または４０ｗｔ％以上、または４５ｗｔ％以上、または５０ｗｔ％以上、または５５ｗｔ％以上、または６０ｗｔ％以上、あるいは、下限が１または２または３または５または１０または１５または２０または２５または３０または３５または４０ｗｔ％で、上限が５０または５５または６０または６５または７０または７５または８０または８５または９０ｗｔ％の範囲である。
【００１３】
１実施例において、架橋粒子の最大粒子サイズは、０．５９５ｍｍ、または０．７０７ｍｍ、または０．８４１ｍｍ、または１．００ｍｍ、または１．１９ｍｍ、または１．４１ｍｍ、または１．６８ｍｍ、または２．００ｍｍ、または２．３８ｍｍである。他の実施例において、架橋粒子のサイズは、下限が、０．００１ｍｍ、または０．００２ｍｍ、または０．００５ｍｍ、または０．００７ｍｍ、または０．０１５ｍｍ、または０．０３０ｍｍ、または０．０３７ｍｍ、または０．０７４ｍｍで、上限が、０．１００ｍｍ、または０．１２５ｍｍ、または０．１７７ｍｍ、または０．３５４ｍｍ、または０．４２０ｍｍ、または０．５００ｍｍ、または０．５９５ｍｍ、または０．７０７ｍｍ、または０．８４１ｍｍ、または１．０００ｍｍ、または１．１９ｍｍ、または１．４１ｍｍ、または１．６８ｍｍ、または２．００ｍｍ、または２．３８ｍｍの範囲内である。
【００１４】
［架橋粒子組成物］
架橋粒子を製造するのに適して組成物は、ベースゴム、開始剤、コエージェントおよび／または硬化剤、およびオプションの１または複数の金属酸化物、金属脂肪酸塩または脂肪酸、酸化防止剤、ソフト・ファースト剤を有する。適切なベースゴムは、天然および合成ゴムを含み、これに限定されないが、ポリブタジエン、ポリイソプレン、エチレンプロピレンゴム、スチレン−ブタジエンゴム、スチレンブロックコポリマーゴム（例えば、ＳＩ、ＳＩＳ、ＳＢ、ＳＢＳ、ＳＩＢＳ、その他であり、「Ｓ」はスチレン、「Ｉ」はイソブチレン、「Ｂ」はブタジエンである）、ブチルゴム、ホロブチルゴム、ポリスチレンエラストマー、ポリエチレンエラストマー、ポリウレタンエラストマー、ポリ尿素エラストマー、メタローセン触媒エラストマーおよびプラストマー、イソブチレンおよびパラ−アルキルスチレンのコポリマー、イソブチレンおよびパラ−アルキルスチレンのハロゲン化コポリマー、アクリロニトリルブタジエンゴム、ポリクロロプレン、アルキルアクリレートゴム、塩化イソプレンゴム、アクリロニトリル塩化イソプレンゴム、ポリアルケナマー、およびこれらの２またはそれ以上の組み合わせを含む。ジエンゴムが好ましく、具体的には、ポリブタジエン、スチレン−ブタジエン、アクリロニトリルブタジエン、および、ポリブタジエンと他のエラストマーとの組み合わせが好ましく、ここで、存在するポリブタジエンの量は混合物の総合ポリマー重量を基準にして少なくとも４０ｗｔ％である。とくに好ましいポリブタジエンは、高−シスのネオジム触媒ポリブタジエン、およびコバルト、ニッケル、またはリチウム触媒ポリブタジエンである。商業的に入手可能なポリブタジエンの適切な例は、これに限定されないが、Ｌａｎｘｅｓｓ  Ｃｏｒｐｏｒａｔｉｏｎから商業的に入手可能な、Ｂｕｎａ高−シスネオジム触媒ブタジエンゴム、例えば、Ｂｕｎａ  ＣＢ  ２３、および、Ｂｕｎａ高−シスコバルト触媒ブタジエンゴム、例えばＢｕｎａ  １２２０および１２２１；Ｔｈｅ  Ｄｏｗ  Ｃｈｅｍｉｃａｌ  Ｃｏｍｐａｎｙから商業的に入手可能なＳＥ  ＢＲ  １２２０；Ｐｏｌｉｍｅｒｉ  Ｅｕｒｏｐａ（商標）から商業的に入手可能な、Ｅｕｒｏｐｒｅｎｅ（商標）  ＮＥＯＣＩＳ（商標）  ＢＲ４０およびＢＲ６０；ＵＢＥ  Ｉｎｄｕｓｔｒｉｅｓ，Ｉｎｃから商業的に入手可能なＵＢＥＰＯＬＥ−ＢＲ（商標）ゴム；Ｊａｐａｎ  Ｓｙｎｔｈｅｔｉｃ  Ｒｕｂｂｅｒ  Ｃｏ．，Ｌｔｄから商業的に入手可能なＢＲ  ０１；および、Ｋａｒｂｏｃｈｅｍから商業的に入手可能なＮｅｏｄｅｎ  高−シスネオジム触媒ポリブタジエンゴムゴム、例えば、Ｎｅｏｄｅｎｅ  ＢＲ  ４０を含む。
【００１５】
適切な開始剤は、有機過酸化物、フリーラジカルを生成できる高エネルギー照射源、Ｃ−Ｃ開始剤、およびこれらの組み合わせを含む。フリーラジカルを生成できる高エネルギー源は、これに限定されないが、電子ビーム、紫外線照射、Ｘ−線照射、赤外線照射、熱、およびこれらの組み合わせを含む。適切な有機過酸化物は、これに限定されないが、ジクミルペルオキシド；ｎ−ブチル−４，４−ビス（ｔ−ブチルペルオキシ）バレレート；１，１−ジ（ｔ−ブチルペルオキシ）３，３，５−トリメチルシクロヘキサン；２，５−ジメチル−２，５−ジ（ｔ−ブチルペルオキシ）ヘキサン；ジ−ｔ−ブチルペルオキシド；ジ−ｔ−アミルペルオキシド；ｔ−ブチルペルオキシド；ｔ−ブチルクミルペルオキシド；２，５−ジメチル−２，５−ジ（ｔ−ブチルペルオキシ）ヘキシン−３；ジ（２−ｔ−ブチル−ペルオキシイソプロピル）ベンゼン；ジラウリルペルオキシド；ジベンゾイルペルオキシド；ｔ−ブチルヒドロペルオキシド；ラウリルペルオキシド；ベンゾイルペルオキシド；およびそれらの組み合わせを含む。商業的に入手可能な適切な過酸化物の例は、これに限定されないが、Ａｋｚｏ  Ｎｏｂｅｌ社から商業的に入手可能なＰｅｒｋａｄｏｘ（商標）ＢＣ、ＲＴ  Ｖａｎｄｅｒｂｉｌｔ  Ｃｏｍｐａｎｙから商業的に入手可能なＶａｒｏｘ（商標）過酸化物、例えば、Ｖａｒｏｘ（商標）ＡＮＳ  ベンゾイル過酸化ブルおよびＶａｒｏｘ（商標）２３１の１，１−ジ（ｔ−ブチルペルオキシ）３，３，５−トリメチルシクロヘキサンを含む。過酸化物開始剤は、一般的には、架橋粒子中に、ベースゴムの重量で１００部に対して少なくとも０．０５部の量だけ存在し、または、下限がベースゴムの重量で１００部に対して０．０５部、または０．１部、または１部、または１．２５部、または１．５部で、上限がベースゴムの重量で１００部に対して２．５部、または３部、または５部、または６部、または１０部、または１５部の範囲の量だけ存在する。
【００１６】
コエージェントは硬化状態を増大させるために過酸化物とともに慣用的に使用されている。適切なコエージェントは、これに限定されないが、不飽和カルボン酸の金属塩；不飽和ビニル化合物および多価モノマー（例えばトリメチロールプロパントリメタクリレート）；フェニレンビスマレイミド；およびこれらの組み合わせを含む。適切な金属塩の具体的な例は、これに限定されないが、アクリレート、ジアクリレート、メタクリレート、およびジメタクリレートの１または複数の金属塩であり、ここで、金属がマンガン、カルシウム、亜鉛、アルミニウム、リチウム、ニッケル、およびナトリウムである具体的な実施例では、コエージェントはアクリレート、ジアクリレート、メタクリレート、およびジメタクリレートの亜鉛塩、およびこれらの混合物から選択される。他の具体的な実施例では、エージェントは亜鉛ジアクリレート（ＺＤＡ）である。コエージェントが亜鉛ジアクリレートおよび／または亜鉛ジメタクリレートであるときには、コエージェントは典型的には架橋粒子組成物中に、下限がベースポリマーの重量１００部に対して１、または５、または１０、または１５、または１９、または２０部で、上限がベースポリマーの重量１００部に対して２４、または２５、または３０、または３５、または４０、または４０、または５０、または６０、または１００、または１５０、または２００、または４００部の範囲で存在する。具体的な実施例において、コエージェントは、不飽和カルボン酸の金属塩であり、架橋粒子組成物中において、ベースポリマーの重量１００部に対して、１００重量部以上、または１５０重量部以上、または２００重量部以上、または２５０重量部以上、または３００重量部以上、または３５０重量部以上、または４００重量部以上の量だけ反応させられる。１または複数の低活性コエージェント、例えば、亜鉛モノメテクリレートおよび種々の液体アクリレートおよびメタクリレートが使用されるときには、使用される低活性コエージェントの量は亜鉛アクリレートおよび亜鉛ジアクリレートのコエージェントの量と同じか、それ以上であって良い。
【００１７】
架橋粒子組成物はオプションとして硬化剤を含む。適切な硬化剤は、これに限定されないが、硫黄；Ｎ−オキシジエチレン２−ベンゾチアゾールスルフェンアミド；Ｎ，Ｎ−ジ−オルト−トリルグアニジン；ビスマスジメチルジチオカルバメート；Ｎ−シクロヘキシル２−ベンゾチアゾールスルフェンアミド；Ｎ，Ｎ−ジフェニルグアニジン；４−モルホリニル−２−ベンゾチアゾールジスルフィド；ジペンタメチレンチウラムヘキサスルフィド；チウラムジスルフィド；メルカプトベンゾチアゾール；スルフェンアミド；ジチオカルバメート；チウラムスルフィド；グアニジン；チオ尿素；キサントエート；ジチオホスフェート；アルデヒド−アミン；ジベンゾチアジルジスルフィド；テトラエチルチウラムジスルフィド；テトラブチルチウラムジスルフィド；およびこれらの組み合わせを含む。
【００１８】
架橋粒子組成物はオプションとして１または複数の酸化防止剤を含む。酸化防止剤はベースポリマーの酸化による劣化を阻止または防止できる化合物である。いくつかの酸化防止剤はフリーラジカル捕捉剤としても働く。そのため、架橋粒子組成物中に酸化防止剤が含まれると、使用される開始剤の量はここで開示される量と同等かそれより大きくなる。適切は酸化防止剤は、例えばジヒドロキノン酸化防止剤、アミン型酸化防止剤、およびフェノール型酸化防止剤である。
【００１９】
架橋粒子組成物は１または複数のフィラーを含んでよい。フィラーの例は、沈降水和シリカ、クレー、タルク、アスベスト、ガラス繊維、アラミド繊維、マイカ、メタ珪酸カルシウム、硫酸亜鉛、硫酸バリウム、硫化亜鉛、リトポン、ケイ酸塩、炭化珪素、珪藻土、炭酸塩（例えば炭酸カルシウム、炭酸亜鉛、炭酸バリウム、および炭酸マグネシウム）、金属（例えば、チタン、タングステン、アルミニウム、ビスマス、ニッケル、モリブデン、鉄、鉛、銅、ホウ素、コバルト、ベリリウム、亜鉛、錫）、金属合金（例えば、スチール、黄銅、青銅、炭化ホウ素ウィスカー、および、炭化タングステンウィスカー）、酸化物（例えば、酸化亜鉛、酸化錫、酸化鉄、酸化カルシウム、酸化アルミニウム、酸化チタン、酸化マグネシウム、および、酸化ジルコニウム）、粒子炭素質材料（例えば、グラファイト、カーボンブラック、コットンフロック、天然ビチューメン、セルロースフロック、および、レザー繊維）、マイクロバルーン（例えば、ガラスおよびセラミック）、フライアッシュ、粉砕されて再利用されるコア材料、ナノフィラーおよびこれらの組み合わせを含む。架橋粒子組成物中に存在する粒状材料の量は、典型的には、重量基準でベースポリマー１００部に対して５部または１０部の下限および重量基準でベースポリマー１００部に対して３０部または５０部または１００部の上限の範囲である。フィラー材料は二重の機能を持つフィラー、例えば、酸化亜鉛（フィラー／酸捕捉剤として使用されてよい）および二酸化チタン（フィラー／光沢剤として使用されてよい）であってよい。
【００２０】
架橋粒子組成物は、また、１または複数の添加剤を含んでよく、これは、トランスイソプレン（例えば、Ｋｕｒａｒａｙ  Ｃｏ．，Ｌｔｄから商業的に入手可能なＴＰ−３０１トランスポリイソプレン）のような処理助剤；処理オイル；可塑剤；着色剤；着香剤；化学膨張・発泡剤；消泡剤；安泰化剤；軟化剤；衝撃修正剤；フィリーラジカル捕捉剤；促進剤；スコーチ遅延剤；その他から選択される。架橋粒子組成物中に存在する添加剤の量は、典型的には、重量基準でベースポリマー１００部に対して０部または５部の下限および重量基準でベースポリマー１００部に対して１０部または２０部または５０部または１００部または１５０部の上限の範囲である。
【００２１】
架橋粒子組成物はオプションとして柔軟化・高速化剤（ｓｏｆｔ  ａｎｄ  ｆａｓｔ  ａｇｅｎｔ）を含む。好ましくは、架橋粒子組成物は０．０５ｐｈｒから１０．０ｐｈｒの柔軟化・高速化剤を含む。１実施例において、柔軟化・高速化剤は、下限が０．０５、または０．１、または０．２、または０．５ｐｈｒで、上限が、１．０、または２．０、または３．０、または５．０ｐｈｒの範囲の量だけ存在する。他の実施例において、柔軟化・高速化剤は、２．０ｐｈｒから５．０ｐｈｒの範囲、または、２．３５ｐｈｒから４．０ｐｈｒの範囲、または、２．３５ｐｈｒから３．０ｐｈｒの範囲の量だけ存在する。
【００２２】
適切な柔軟化・高速化剤は、これに限定されないが、有機硫黄および金属含有有機硫黄化合物；モノ、ジ、およびポリスルフィド、チオール、メルカプト化合物を含む有機硫黄化合物；有機硫黄化合物と無機硫黄化合物とのブレンド；グループＶＩＡの化合物；硫黄または金属を含まない置換または非置換芳香族有機化合物；芳香族有機金属化合物；ヒドロキノン；ベンゾキノン；キンヒドロン；カテコール；レソルシノール；およびこれらの組み合わせを含む。具体的な実施例では、柔軟化・高速化剤は、亜鉛ペンタクロロチオフェノール、ペンタクロロチオフェノール、ジトリルジスルフィド、ジフェニルジスルフィド、ジキシルジスルフィド、２−ニトロリソルシノールおよびこれらの組み合わせから選択される。
【００２３】
ベースポリマー、開始剤、コエージェント、フィラー、および添加剤の適切なタイプおよび量は例えば米国特許第６，５６６，４８３号、同第銅６，６９５，７１８号、同第６，９３９，９０７号、同第７，０４１，７２１号、および同第７，１３８，４６０号により充分に説明されており、その内容は参照してここに組み入れる。とくに適切なジエンゴム組成物はさらに、例えば、米国特許出願公開第２００７／００９３３１８号に開示され、その内容は参照してここに組み入れる。
【００２４】
架橋粒子組成物を製造するために適した組成物は、慣用的なゴルフボール組成物と、ゴルフボール総を製造するために有益であると先に知られていない組成物との双方を含む。したがって、架橋粒子組成物は、（１）ゴルフボール製造プロセスの外部で製造された製品の組成物、（２）グラウンドアップ・コア、（３）コアの成形プロセスの間に金型キャビティから流れ出すグラウンドアップ材料（例えばフラウンドアップフラッシュ、またリグリンドとも呼ばれる）、または（４）これら２つまたはそれ以上の任意の組み合わせであってよい。
【００２５】
具体的な実施例において、架橋粒子組成物のショアＤ硬度は下限が２０または３０または３５または４５で、上限が５５または６０または６５または７０または７５または８０または８５または９０または９５の限界内であり、あるいは、６５以上、または７０以上、または７５以上、または８０以上、または９０以上である。
【００２６】
［マトリックス組成物］
マトリックスを製造するために適した熱可塑性組成物は、１または複数のベースポリマー、オプションの添加剤およびフィラーを有する。具体的な実施例において、マトリックス組成物は非アイオノマー性であり、すなわち、ベースポリマーはアイオノマーを含まない。他の具体的な実施例において、ベースポリマーは、マトリックス組成物中のポリマーの総重量を基準にして７０ｗｔ％以下、または６５ｗｔ％以下、または６０ｗｔ％以下、または５５ｗｔ％以下、または５０ｗｔ％以下、または５０ｗｔ％未満、または４０ｗｔ％以下、または３５ｗｔ％以下、または３０ｗｔ％以下、または２５ｗｔ％以下、または２０ｗｔ％以下、または１５ｗｔ％以下、または１０ｗｔ％以下、または５ｗｔ％以下の量のアイオノマーを含む。他の具体的な実施例において、ベースポリマーは、マトリックス組成物中のポリマーの総重量を基準にして５ｗｔ％以上、または１０ｗｔ％以上、または２０ｗｔ％以上、または２５ｗｔ％以上、または４０ｗｔ％以上、または５０ｗｔ％以上、または５５ｗｔ％以上、または７０ｗｔ％以上、または９０ｗｔ％以上、または９５ｗｔ％以上、または９９ｗｔ％以上、または１００ｗｔ％ｍｐの量のアイオノマーを含む。
【００２７】
マトリックス組成物中に使用して好適なアイオノマーは、部分的に中和されたアイオノマーおよび高度に中和されたアイオノマーであり、これらは、２またはそれ以上の部分的に中和されたアイオノマーのブレンド、２またはそれ以上の高度に中和されたアイオノマーのブレンド、および１または複数の部分的に中和されたアイオノマーおよび１または複数の高度の中和されたアイオノマーのブレンドを含む。好ましいアイオノマーは、Ｏ／ＸおよびＯ／Ｘ／Ｙタイプの酸コポリマーの塩であり、ここで、Ｏはα−オレフィン、ＸはＣ３−Ｃ８α，βエチレン系不飽和カルボン酸、Ｙは軟化モノマーである。Ｏは好ましくはエチレンおよびプロピレンから選択される。Ｘは好ましくはメタクリル酸、アクリル酸、エタクリル酸、クロトン酸、およびイタコン酸から選択される。メタクリル酸およびアクリル酸がとくに好ましい。ここで使用されるように「（メタ）アクリル酸」はメタクリル酸および／またはアクリル酸を意味する。同様に、「（メタ）アクリレート」はメタクリレートおよびアクリレートを意味する。Ｙは好ましくは（メタ）アクリレートおよびアクリル（メタ）アクリレートであり、アクリル基は１〜８の炭素原子を含む、これに限定されないが、ｎ−ブチル（メタ）アクリレート、イソブチル（メタ）アクリレート、メチル（メタ）アクリレート、およびエチル（メタ）アクリレートを含む。とくに好ましいＯ／Ｘ／Ｙタイプのコポリマーはエチレン／（メタ）アクリル酸／ｎ−ブチルアクリレート、エチレン／（メタ）アクリル酸／イソブチル（メタ）アクリレート、エチレン／（メタ）アクリル酸／メチルアクリレート、およびエチレン／（メタ）アクリル酸／エチルアクリレートである。酸は典型的には酸コポリマー中に、酸コポリマーの総重量を基準にして、６ｗｔ％以上、または９ｗｔ％以上、または１０ｗｔ％以上、または１１ｗｔ％以上、または１５ｗｔ％以上、または１６ｗｔ％以上の量だけ、あるいは、下限が１または４または６または８または１０または１１または１２または１５ｗｔ％で上限が１５または１６または２０または２５または３０または３５または４０ｗｔ％の範囲内の量だけ存在する。酸コポリマーはカチオン源によって少なくとも部分的に中和され、オプションとして大きな分子量の有機酸、例えば、米国特許第６，７５６，４３６号に開示されたものの存在下で中和され、その内容は参照してここに組み入れる。適切なカチオン源は、これに限定されないが、アルカリ金属、アルカリ土類金属、および遷移金属の金属イオンおよび化合物；アンモニウム塩およびモノアミン塩；およびこれらの組み合わせを含む。好ましいカチオン源は、マグネシウム、ナトリウム、カリウム、セシウム、カルシウム、バリウム、マンガン、銅、亜鉛、錫、リチウム、および希土類金属の金属塩および化合物である。
【００２８】
マトリックス組成物中に使用してとくに好適な商業的に入手可能はアイオノマーは、これに限定されないが、Ｅ．Ｉ．ｄｕＰｏｎｔ  ｄｅ  Ｎｅｍｏｕｒｓ  ａｎｄ  Ｃｏｍｐａｎｙから商業的に入手可能なＳｙｒｌｙｎ（商標）アイオノマー、ＤｕＰｏｎｔ（商標）ＨＰＦ１０００およびＨＰＦ２０００高中和アイオノマー；Ａ．Ｓｃｈｕｌｍａｎ，Ｉｎｃから商業的に入手可能なＣｌａｒｉｘ（商標）アイオノマー；ＥｘｘｏｎＭｏｂｉｌｅ  Ｃｈｅｍｉｃａｌ  Ｃｏｍｐａｎｙから商業的に入手可能なＩｏｔｅｋ（商標）アイオノマー；Ｔｈｅ  Ｄｏｗ  Ｃｈｅｍｉｃａｌ  Ｃｏｍｐａｎｙから商業的に入手可能なＡｍｐｌｉｆｙ（商標）ＩＯアイオノマー；およびこれらの２またはそれ以上のブレンドを含む。
【００２９】
とくに適切なアイオノマーはポリエステルアイオノマーを含み、これに限定されないが、例えば、米国特許第６，４７６，１５７号、および同第７，０７４，４６５号を含み、その内容は参照してここに組み入れる。
【００３０】
とくに適切なアイオノマーは、低分子量のアイオノマー、例えば、Ｈｏｎｅｙｗｅｌｌ  Ｉｎｔｅｒｎａｔｉｏｎａｌ  Ｉｎｃから商業的に入手可能なＡＣｌｙｎ（商標）２０１、２０１Ａ、２９５、２９５Ａ、２４６、２４６Ａ、２８５、および２８５Ａの低分子量アイオノマーも含む。
【００３１】
とくに適切なアイオノマーは、アイオノマーおよびカリウムイオンを有するアイオノマー組成物、例えば米国特許第７，８２５，１９１号に開示されたものも含み、その内容は参照してここに組み入れる。
【００３２】
さらには、マトリックス組成物中に使用して適切なアイオノマーは、例えば、米国特許出願公開第２００５／００４９３６７号、同第２００５／０１４８７２５号、同２００５／００２０７４１号、同第２００４／０２２０３４３号、および同第２００３／０１３０４３４号、ならびに、米国特許第５，５８７，４３０号、同第５，６９１，４１８号、同第５，８６６，６５８号、同第６，１００，３２１号、同第６，５６２，９０６号、同第６，６５３，３８２号、同第６，７７７，４７２号、同第６，７６２，２４６号、同第６，８１５，４８０号、および同第６，９５３，８２０号に開示されており、これらの内容は参照してここに組み入れる。
【００３３】
マトリックス組成物中に使用されて適切な非アイオノマー性ポリマーは、ポリエステル、ポリアミド、ポリウレタン、ポリスチレン、ポリエチレン、ポリプロピレン、ゴム強化ポリオレフィン、酸コポリマー、スチレンコポリマーおよびスチレンブロックコポリマー、ダイナミック加硫エラストマー、エチレンビニルアセテート、エチレン（メタ）アクリレートベースのポリマー、エチレンエラストマー、プロピレンエラストマー、エチレン−プロピレン−ジエンゴム（ＥＰＤＭ）、それらの官能化誘導体、およびこれらの組み合わせを含む。また、エンジニアリング熱可塑性加硫物、例えば、米国特許出願公開第２００８／０１３２３５９号に開示されているものも好適であり、その内容は参照してここに組み入れる。ベースポリマーに使用して特に好適な商業的に入手可能な非アイオノマー性ポリマーは、これに限定されないが、Ｔｈｅ  Ｄｏｗ  Ｃｈｅｍｉｃａｌ  Ｃｏｍｐａｎｙから商業的に入手可能なＡｍｐｌｉｆｙ（商標）ＧＲ官能性ポリマーおよびＡｍｐｌｉｆｙ（商標）ＴＹ官能性ポリマー；Ｅ．Ｉ．ｄｕＰｏｎｔ  ｄｅ  Ｎｅｍｏｕｒｓ  ａｎｄ  Ｃｏｍｐａｎｙから商業的に入手可能な、エチレンビニルアセテート、ポリエチレン、メタローセン触媒ポリエチレン、エチレンプロピレンゴム、およびポリプロピレンを含む、Ｆｕｓａｂｏｎｄ（商標）官能化ポリマー；ＥｘｘｏｎＭｏｂｉｌｅ  Ｃｈｅｍｉｃａｌ  Ｃｏｍｐａｎｙから商業的に入手可能な、高密度ポリエチレン、ポリプロピレン、準結晶性エチレンコポリマー、非晶質エチレンコポリマーを含む、Ｅｘｘｏｎ（商標）無水マレイン酸ドラフト化ポリマー；ＥｘｘｏｎＭｏｂｉｌｅ  Ｃｈｅｍｉｃａｌ  Ｃｏｍｐａｎｙから商業的に入手可能な、ＰＰ７０３２Ｅ３、ＰＰ７０３２ＫＮ、ＰＰ７０３３Ｅ３、ＰＰ７６８４ＫＮのようなＥｘｘｏｎＭｏｂｉｌｅ（商標）ＰＰシリーズポリプロピレンインパクトコポリマー；ＥｘｘｏｎＭｏｂｉｌｅ  Ｃｈｅｍｉｃａｌ  Ｃｏｍｐａｎｙから商業的に入手可能な、Ｖｉｓｔａｍａｘｘ（商標）プロピレンベースのエラストマー；ＥｘｘｏｎＭｏｂｉｌｅ  Ｃｈｅｍｉｃａｌ  Ｃｏｍｐａｎｙから商業的に入手可能な、Ｖｉｔａｌｏｎ（商標）ＥＰＤＭゴム；ＥｘｘｏｎＭｏｂｉｌｅ  Ｃｈｅｍｉｃａｌ  Ｃｏｍｐａｎｙから商業的に入手可能な、Ｅｘａｃｔ（商標）プラストマー；ＥｘｘｏｎＭｏｂｉｌｅ  Ｃｈｅｍｉｃａｌ  Ｃｏｍｐａｎｙから商業的に入手可能な、Ｓａｎｔｏｐｒｅｎｅ（商標）熱可塑性加硫エラストマー；Ｅ．Ｉ．ｄｕＰｏｎｔ  ｄｅ  Ｎｅｍｏｕｒｓ  ａｎｄ  Ｃｏｍｐａｎｙから商業的に入手可能な、Ｎｕｃｒｅｌ（商標）酸コポリマー；ＥｘｘｏｎＭｏｂｉｌｅ  Ｃｈｅｍｉｃａｌ  Ｃｏｍｐａｎｙから商業的に入手可能な、Ｅｓｃｏｒ（商標）酸コポリマー；Ｔｈｅ  Ｄｏｗ  Ｃｈｅｍｉｃａｌ  Ｃｏｍｐａｎｙから商業的に入手可能な、Ｐｒｉｍａｃｏｒ（商標）酸コポリマー；Ｋｒａｔｏｎ  Ｐｅｒｆｏｒｍａｎｃｅ  Ｐｏｌｙｍｅｒ  Ｉｎｃから商業的に入手可能な、Ｋｒａｔｏｎ（商標）スチレンブロックコポリマー；Ｋｕｒａｒａｙ  Ｃｏ．，  Ｌｔｄから商業的に入手可能な、Ｓｅｐｔｏｎ（商標）スチレンブロックコポリマー；Ａｒｋｅｍａ  Ｃｏｒｐｏｒａｔｉｏｎから商業的���入手可能な、Ｌｏｔａｄｅｒ（商標）エチレンアクリレートベースのポリマー；Ｃｈｅｍｔｕｒａ  Ｃｏｒｐｏｒａｔｉｏｎから商業的に入手可能な、Ｐｏｌｙｂｏｎｄ（商標）グラフト化ポリエチレンおよびポリプロピレン；Ｃｈｅｍｔｕｒａ  Ｃｏｒｐｏｒａｔｉｏｎから商業的に入手可能な、Ｒｏｙａｌｔｕｆ（商標）化学改質ＥＰＤＭ；Ｅｖｏｎｉｃ  Ｉｎｄｕｓｔｒｉｅｓから商業的に入手可能な、Ｖｅｓｔｅｎａｍｅｒｓ（商標）ポリオクテナマー；Ａｒｋｅｍａ  Ｃｏｒｐｏｒａｔｉｏｎから商業的に入手可能な、Ｐｅｂａｘ（商標）ポリエーテルおよびポリエステルアミド；Ｅ．Ｉ．ｄｕＰｏｎｔ  ｄｅ  Ｎｅｍｏｕｒｓ  ａｎｄ  Ｃｏｍｐａｎｙから商業的に入手可能な、Ｈｙｔｒｅｌ（商標）のようなポリエステルベースの熱可塑性エラストマー；Ｔｈｅ  Ｌｕｂｒｉｚｏｌ  Ｃｏｒｐｏｒａｔｉｏｎから商業的に入手可能な、Ｅｓｔａｎｅ（商標）熱可塑性ポリウレタンを含む。
【００３４】
とくに適切な酸コポリマーは、Ｏ／ＸおよびＯ／Ｘ／Ｙタイプの酸コポリマーであり、ここで、Ｏはα−オレフィン、ＸはＣ３−Ｃ８α，βエチレン系不飽和カルボン酸、Ｙは軟化モノマーである。Ｏは好ましくはエチレンおよびプロピレンから選択される。Ｘは好ましくはメタクリル酸、アクリル酸、エタクリル酸、クロトン酸、およびイタコン酸から選択される。
【００３５】
とくに適切なエチレンエラストマーは、これに限定されないが、エチレンアルキル（メタ）アクリレートポリマーを含む。とくに適正な商業的に入手可能なエチレンアルキル（メタ）アクリレートポリマーの例は、これに限定されないが、Ｅ．Ｉ．ｄｕ  Ｐｏｎｔ  ｄｅ  Ｎｅｍｏｕｒｓ  ａｎｄ  Ｃｏｍｐａｎｙから商業的に入手可能な、Ｖａｍａｃ（商標）エチレンアクリルエラストマーを含む。また、例えば、米国特許第７，５９８，３２１号明細書に開示されたエチレンアクリレートポリマーも適切であり、その内容は参照してここに組み入れる。
【００３６】
具体的な実施例において、ベースポリマーは少なくとも２つの異なるポリマーのブレンドから形成される。この実施例の具体的な側面では、少なくとも１つのポリマーはアイオノマーである。
【００３７】
他の具体的な実施例において、ベースポリマーは、少なくとも第１および第２のアイオノマーのブレンドから形成される。
【００３８】
他の具体的な実施例において、ベースポリマーは、１または複数のアイオノマーと、非アイオノマー性のポリオレフィン、ポリエステル、ポリアミド、ポリウレタン、ポリスチレン、および、これらの官能化された誘導体から選択される１または複数の付加的なポリマーとのブレンドから形成される。
【００３９】
他の具体的な実施例において、ベースポリマーは、少なくとも、官能化されたポリエチレンと、メタローセン触媒および非メタローセン触媒のポリエチレンを含む、ポリエチレンと、エチレンビニルアセテート、エチレン酸コポリマー、エチレンアクリレートコポリマー、エチレンエラストマー、および、ポリプロピレンから選択された官能化されたポリマーとを有するブレンドから形成される。この実施例の具体的な側面では、官能化されたポリエチレンはエチレンホモポリマー、エチレン−ヘキセンコポリマー、エチレン−オクテンコポリマー、およびエチレン−ブテンコポリマーから選択される無水マレイン酸グラフト化ポリマーである。
【００４０】
他の具体的な実施例において、ベースポリマーは、少なくとも、アイオノマーと、官能化されたポリエチレンと、メタローセン触媒および非メタローセン触媒のポリエチレンを含む、ポリエチレンと、エチレンビニルアセテート、エチレン酸コポリマー、エチレンアクリレートコポリマー、エチレンエラストマー、および、ポリプロピレンから選択された官能化されたポリマーとを有するブレンドから形成される。この実施例の具体的な側面では、官能化されたポリエチレンは、エチレンホモポリマー、エチレン−ヘキセンコポリマー、エチレン−オクテンコポリマー、およびエチレン−ブテンコポリマーから選択される無水マレイン酸グラフト化ポリマーである。
【００４１】
他の具体的な実施例において、ベースポリマーは、少なくとも、アイオノマーと、無水マレイン酸グラフト化ポリエチレンとのブレンドから形成される。この実施例の具体的な側面では、エチレンは、エチレンホモポリマー、エチレン−ヘキセンコポリマー、エチレン−オクテンコポリマー、およびエチレン−ブテンコポリマーから選択される。
【００４２】
他の具体的な実施例において、ベースポリマーは、少なくとも、アイオノマーと、エチレンビニルアセテート、エチレン酸コポリマー、エチレンアクリレートコポリマー、エチレンエラストマー、および、ポリプロピレンから選択された官能化されたポリマーとのブレンドから形成される。
【００４３】
他の具体的な実施例において、ベースポリマーは少なくとも、アイオノマーと、酸コポリマーとのブレンドから形成される。
【００４４】
他の具体的な実施例において、ベースポリマーは、少なくとも、アイオノマーと、スチレンブロックコポリマーまたはその官能化された誘導体とのブレンドから形成される。
【００４５】
他の具体的な実施例において、ベースポリマーは、少なくとも、アイオノマーと、エチレンアクリレートベースのポリマーまたはその官能化された誘導体とのブレンドから形成される。
【００４６】
他の具体的な実施例において、ベースポリマーは、少なくとも、アイオノマーと、ＥＰＤＭまたはその官能化された誘導体とのブレンドから形成される。
【００４７】
他の具体的な実施例において、ベースポリマーは、少なくとも、アイオノマーと、ポリオクテナマーまたはその官能化された誘導体とのブレンドから形成される。
【００４８】
他の具体的な実施例において、ベースポリマーは、少なくともアイオノマーを含み、ここで、アイオノマーは、部分的、または充分に中和された、非常に低い酸のエチレンコポリマーである。
【００４９】
他の具体的な実施例において、ベースポリマーは、少なくとも、官能化されたエチレンホモポリマー、またはコポリマーを含むブレンドから形成され、これは、それに限定されないが、官能化されたエチレンアクリレートコポリマー、とくに、グリシジルメタクリレートグラフト化ポリエチレンおよびグリシジルメタクリレートグラフト化エチレン／ｎ−ブチルアクリレートコポリマーを含む。
【００５０】
他の具体的な実施例において、ベースポリマーは、少なくとも、アイオノマーと熱可塑性ポリウレタンとを含むブレンドから形成される。この実施例の具体的な側面では、ポリウレタンは、米国特許出願公開第２００５／０２５６２９４号明細書に開示されたポリウレタンから選択され、その内容は参照してここに組み入れる。
【００５１】
他の具体的な実施例において、ベースポリマーは、以下を含むブレンドから形成される。
（ａ）ポリエステルエラストマー（例えば、Ｈｙｔｒｅｌ（商標）ポリエステルエラストマー）；ポリエーテルブロックアミド（例えば、Ｐｅｂａｘ（商標）ポリエーテルブロックアミド；ポリエステル−エーテルアミド；および、ポリプロピレンエーテルグリコール組成物、米国特許出願公開第２００５／０２５６２９４号明細書に開示されたもの（その内容は参照してここに組み入れる）；ならびにこれらの２またはそれ以上の組み合わせから選択される第１の要素。
（ｂ）部分的にまたは高度に中和された、とくに、脂肪酸塩を有し高度に中和されたアイオノマー、例えばＤｕＰｏｎｔ（商標）ＨＦＰ１０００およびＨＦＰ２０００、および、ＶＬＭＩタイプのアイオノマー、例えばＳｕｒｌｙｎ（商標）９３２０アイオノマーを含む、Ｏ／Ｘ／ＹタイプおよびＯ／Ｘタイプアイオノマー；Ｏ／Ｘ／Ｙタイプ酸コポリマー；および、ポリアミドおよびポリアミドのブレンド、特に、先に開示したポリアミドおよびポリアミドのブレンドから選択されたもの、から選択された第２の要素。
この実施例の具体的な側面では、ベースポリマーは、少なくとも、ポリエステルエラストマーと、脂肪酸塩を有し高度に中和されたアイオノマーとを含むブレンドから形成される。そのようなブレンドは、例えば、米国特許第７，３７５，１５１号明細書に開示され、その内容は参照してここに組み入れる。
【００５２】
さらに他の実施例において、ベースポリマーは、少なくとも、ポリエステルと、アイオノマーと、グラフト化ＥＰＤＭとを含むブレンドから形成される。そのようなブレンドは、例えば、米国特許第４，３０３，５７３号明細書にさらに開示され、その内容は参照してここに組み入れる。
【００５３】
マトリックス組成物はオプションとしてマトリックス組成物の総重量を基準にして５０ｗｔ％以下、または３０ｗｔ％以下、または２０ｗｔ％以下、または１５ｗｔ％以下の添加剤および／またはフィラーを含む。適切な添加剤およびフィラーは、これに限定されないが、化学ブローイング剤およびフォーミング剤、光学的光沢剤、着色剤、蛍光剤、白色化剤、ＵＶ吸収剤、光安定化剤、消泡剤、処理助剤、酸化防止剤、安定化剤、軟化剤、香料成分、可塑剤、衝撃修正剤、ＴｉＯ２、酸コポリマーワックス、表面活性剤、性能添加剤（例えば、Ｈｏｎｅｙｗｅｌｌ  Ｉｎｔｅｒｎａｔｉｏｎａｌ社から商業的に入手可能な、Ａ−Ｃ（商標）性能添加剤、とくに、Ａ−Ｃ（商標）低分子量アイオノマーおよびコポリマー、Ａ−Ｃ（商標）酸化ポリエチレン、およびＡ−Ｃ（商標）エチレンビニルアセテートワックス）、脂肪酸アミド（例えば、エチレンビス−ステアリン酸アミド、およびエチレン−ビスオレイン酸アミド）、脂肪酸およびその塩（例えば、ステアリン酸、オレイン酸、ステアリン酸亜鉛、ステアリン酸マグネシウム、オレイン酸亜鉛、およびオレイン酸マグネシウム）、および、フィラー、例えば、酸化亜鉛、酸化錫、硫酸バリウム、硫酸亜鉛、酸化カルシウム、炭酸カルシウム、炭酸亜鉛、炭酸バリウム、タングステン、タングステン炭化物、シリカ、珪酸鉛、クレイ、マイカ、タルク、ナノフィラー、カーボンブラック、ガラスフレーク、粉砕ガラス、フロック、ファイバ、およびこれらの混合物を含む。適切な添加剤は、例えば、米国特許出願公開第２００３／０２２５１９７号明細書により充分に説明されており、その内容は参照してここに組み入れる。具体的な実施例において、マトリックス組成物中に存在する添加剤およびフィラーの総量は、マトリックス組成物の総重量を基準にして、２０ｗｔ％以下、または、１５ｗｔ％以下、または、１２ｗｔ％以下、または、１０ｗｔ％以下、または、９ｗｔ％以下、または、６ｗｔ％以下、または、５ｗｔ％以下、または、４ｗｔ％以下、または、３ｗｔ％以下、または、下限が、マトリックス組成物の総重量を基準にして、０、または２、または３、または５ｗｔ％で、上限が、マトリックス組成物の総重量を基準にして、９、または１０、または１２、または１５、または２０ｗｔ％の範囲である。この実施例の具体的な側面では、マトリックス組成物は、カーボンブラック、マイクロおよびナノスケールのクレイおよび有機クレイ（例えば、Ｓｏｕｔｈｅｒｎ  Ｃｌａｙ  Ｐｒｏｄｕｃｔ社から商業的に入手可能な、Ｃｌｏｉｓｉｔｅ（商標）およびＮａｎｏｆｉｌ（商標）ナノクレイ；Ｎａｎｏｃｏｒ社から商業的に入手可能なＮａｎｏｍａｘ（商標）およびＮａｎｏｍｅｒ（商標）ナノクレイ、およびＡｋｚｏ  Ｎｏｂｅｌ  Ｐｏｌｙｍｅｒ  Ｃｈｅｍｉｃａｌｓ社から商業的に入手可能なＰｅｒｋａｌｉｔｅ（商標）ナノクレイを含む）、マイクロまたはナノスケールのタルク（例えば、Ｌｕｚｅｎａｃ  Ａｍｅｒｉｃａ社から商業的に入手可能な、Ｌｕｚｅｎａｃ  ＨＡＲ（商標）高アスペクト比タルク）、ガラス（例えば、ガラスフレーク、粉砕ガラス、マイクロガラス、およびグラスファイバー）、マイクロまたはナノスケールのマイカおよび��イカをベースにした顔料（例えば、Ｍｅｒｃｋ  Ｇｒｏｕｐから商業的に入手可能なＩｒｉｏｄｉｎ（商標）パール光沢顔料）、および、これらの組み合わせを含む。とくに適切なフィラーの組み合わせは、これに限定されないが、ナノスケールフィラーを組み合わせたマイクロスケールフィラー、および、有機フィラーを伴う有機フィラーである。
【００５４】
マトリックス組成物は、オプションで、１または複数のメルトフロー修正剤を含む。適切なメルトフロー修正剤は、ＡＳＴＭＤ−１２３８、条件Ｅを用いて、１９０°Ｃで、２１６０グラム重量を用いて測定したときに組成物のメルトフローを増大させる材料を含む。適切なメルトフロー修正剤の例は、これに限定されないが、脂肪酸または脂肪酸塩（これに限定されないが、米国特許第５，３０６，７６０号明細書に開示されたものを含み、その内容は参照してここに組み入れる）；脂肪アミドおよびその塩；多価アルコール（これに限定されないが、米国特許第７，３５６，１２８号明細書および米国特許出願公開第２０１０／００９９５１４号明細書に開示されたものを含み、その内容は参照してここに組み入れる）；ポリ乳酸（これに限定されないが、米国特許第７，６４２，３１９号に開示されたものを含み、その内容は参照してここに組み入れる）；および、米国特許出願公開第２０１０／００９９５１４号明細書および同第２００９／０２０３４６９号明細書に開示された修正剤を含む。フロー増強添加剤は、これに限定されないが、モンタン酸およびその塩、ビス−ステオロイルエチレンジアミン、モノ−およびポリアルコールエステル、例えば、ペンタエリトリトールテトラステアレート、両性イオン化合物、および、メタローセン触媒ポリエチレンおよびポリプロピレンワックス（そのマレイン酸無水物修正バージョンを含む）、アミドワックス、およびアルキレンジアミド、例えばビステアルアミド（ｂｉｓｔｅａｒａｍｉｄｅ）も含む。とくに適切な脂肪アミドは、これに限定されないが、飽和脂肪酸モノアミド（例えば、ラウリンサン酸アミド、バルトミン酸アミド、アラキン酸アミド、ベヘン酸アミド、ステアリン酸アミド、および、１２−ヒドロキシステアリン酸アミド）；不飽和脂肪酸モノアミド（例えば、オレイン酸アミド、エルカ酸アミド、およびリシノール酸アミド）；Ｎ−置換脂肪酸アミド（例えば、Ｎ−ステアリルステアリン酸アミド、Ｎ−ベヘニルベヘン酸アミド、Ｎ−ステアリルベヘン酸アミド、Ｎ−ベヘニルステアリン酸アミド、Ｎ−オレイルオレイン酸アミド、Ｎ−オレイルステアリン酸アミド、Ｎ−ステアリルオレイン酸アミド、Ｎ−ステアリルエルカ酸アミド、エルシルエルカ酸アミド、およびエルシルステアリン酸アミド、Ｎ−オレイルパルミトアミド、メチロールアミド、より好ましくは、メチロールステアリン酸アミド、メチロールベヘン酸アミド）；飽和脂肪酸ビス−アミド（例えば、メチレンビス−ステアリン酸アミド、エチレンビス−ステアリン酸アミド、エチレンビス−イソステアリン酸アミド、エチレンビス−ヒドロキシステアリン酸アミド、エチレンビス−ベヘン酸アミド、ヘキサメチレンビス−ステアリン酸アミド、ヘキサメチレンビス−ベヘン酸アミド、ヘキサメチレンビス−ヒドロキシステアリン酸アミド、Ｎ，Ｎ'−ジステアリルアジピン酸アミド、およびＮ，Ｎ'−ジステアリルセバカミド）；不飽和脂肪酸ビス−アミド（例えば、エチレンビス−オレイン酸アミド、ヘキサメチレンビス−オレイン酸アミド、Ｎ，Ｎ'−ジオレイルアジピン酸アミド、Ｎ，Ｎ'−ジオレイルセバカミド）；および、飽和および不飽和脂肪酸テトラアミド、ステアリルエルカ酸アミド、エチレンビスステアリン酸アミド、およびエチレンビス−オレイン酸アミドを含む。商業的に入手可能な脂肪酸アミドの適切な例は、これに限定されないが、Ｃｈｅｍｔｕｒａ社から商業的に入手可能なＫｅｍａｍｉｄｅ（商標）脂肪酸、例えば、Ｋｅｍａｍｉｄｅ（商標）Ｂ（ベヘン酸アミド／アラキドアミド）、Ｋｅｍａｍｉｄｅ（商標）Ｗ４０（Ｎ，Ｎ'−エチレンビスステアリン酸アミド）、Ｋｅｍａｍｉｄｅ（商標）Ｐ１８１（オレイルパルミトアミド）、Ｋｅｍａｍｉｄｅ（商標）Ｓ（ステアリン酸アミド）、Ｋｅｍａｍｉｄｅ（商標）Ｕ（オレイン酸アミド）、Ｋｅｍａｍｉｄｅ（商標）Ｅ（エルカ酸アミド）、Ｋｅｍａｍｉｄｅ（商標）Ｏ（オレイン酸アミド）、Ｋｅｍａｍｉｄｅ（商標）Ｗ４５（Ｎ，Ｎ'−エチレンビスステアリン酸アミド）、Ｋｅｍａｍｉｄｅ（商標）Ｗ２０（Ｎ，Ｎ'−エチレンビスオレイン酸アミド）、Ｋｅｍａｍｉｄｅ（商標）Ｅ１８０（ステアリルエルカ酸アミド）、Ｋｅｍａｍｉｄｅ（商標）Ｅ２２１（エルシルエルカ酸アミド）、Ｋｅｍａｍｉｄｅ（商標）Ｓ１８０（ステアリルステアリン酸アミド）、Ｋｅｍａｍｉｄｅ（商標）Ｓ２２１（エルシルステアリン酸アミド）；および、Ｃｒｏｄａ  Ｕｎｉｖｅｒｓａｌ社から商業的に入手可能な、Ｃｒｏｄａｍｉｄｅ（商標）脂肪アミド、例えば、Ｃｒｏｄａｍｉｄｅ（商標）ＯＲ（オレイン酸アミド）、Ｃｒｏｄａｍｉｄｅ（商標）ＳＲ（ステアリン酸アミド）、Ｃｒｏｄａｍｉｄｅ（商標）ＢＲ（ベヘン酸アミド）、Ｃｒｏｄａｍｉｄｅ（商標）２０３（オレイルパルミトアミド）、および、Ｃｒｏｄａｍｉｄｅ（商標）２１２（ステアリルエルカ酸アミド）を含む。
【００５５】
具体的な実施例において、マトリックス組成物は、例えば、米国特許第７，５０４，４４８号明細書に開示されている有機ファイバーマイクロパルプを用いて修正され、その内容は参照してここに組み入れる。
【００５６】
他の具体的な実施例において、マトリックス組成物やロジン（松やに）によって修正され、とりわけ、マトリックスがアイオノマーを含み時はそうであり、これは、米国特許第７，４２９，６２４号および同第７，２３８，７３７号に開示されるとおりであり、その内容は参照してここに組み入れる。
【００５７】
他の具体的な実施例において、マトリックス組成物は少なくとも１つのナノクレイとアイオノマーとを有し、好ましくは、ナノクレイの総量は、組成物の総重量を基準にして３から２５ｗｔ％だけ含まれる。この実施例の具体的な側面では、アイオノマーは亜鉛によって少なくとも部分的に中和される。この実施例の他の具体的な側面では、アイオノマーはナトリウムによって少なくとも部分的に中和される。この実施例の他の具体的な側面では、アイオノマーは第１および第２のカチオンによって少なくとも部分的に中和され、ここで、第１のカチオンは亜鉛である。
【００５８】
［ゴルフボールへの適用］
この発明に従うゴルフボール組成物は、種々の構造において採用できる。例えば、この組成物は、ワンピース、ツーピース（すなわち、コアおよびカバー）、マルチ層（すなわち、１または複数の層から成るコア、および１または複数の層から成るカバー）、および、糸巻ゴルフボールに使用して好適であり、これらは種々のコア構造、中間層、カバー、およびコーティングを伴う。
【００５９】
この発明のゴルフボールにおいて、少なくとも１つの層は、ここに説明したように、熱可塑性マトリックス中に架橋された材料の個別の粒子を有する異種組成物を有する。この発明の組成物を有数ｒ２またはそれ以上の層を具備するゴルフボールにおいては、１つの層におけるこの発明の組成物は他の層におけるこの発明の組成物と同一でも異なっていても良い。この発明の組成物を有する層は、コアの１または複数の層、中間層、またはカバー層であってよい。
【００６０】
［コア層］
この発明に従う形成された、ゴルフボールのコアは、ソリッド、セミソリッド、空洞、流体、粉体、または基体充填であってよく、またワンピースでもマルチレイヤでもよい。マルチレイヤのコアは、センタの最も内側の部分を含み、これはソリッド、セミソリッド、空洞、流体、粉体、または基体充填であって良く、少なくとも１つの外側コアそうにより包囲される。外側コア層はソリッドでも良いし、張力付与された弾性材料から形成された糸巻さ層であっても良い。この発明の目的の範囲で、用語「セミソリッド」は、ペースト、ゲル、またはそれに類似するものを指す。
【００６１】
具体的な実施例において、この発明は、この発明の異種組成物から形成された最内コア層を具備するゴルフボールを実現する。他の具体的な実施例において、この発明は、この発明の異種組成物から形成された外側コア層を具備するゴルフボールを実現する。他の具体的な実施例において、この発明は、この発明の異種組成物から形成された中間コア層を具備するゴルフボールを実現する。
【００６２】
この発明のゴルフボールコアは、この発明の異種組成物以外の適切な材料かれ形成される１または複数の層を含む。適切なコア材料は、これに限定されないが、スチレンブタジエン、ポリブタジエン、イソプレン、ポリイソプレン、およびトランス−イソプレンのような熱硬化性材料；アイオノマー樹脂、ポリアミド、およびポリエチレンのような熱可塑性樹脂；および、熱可塑性および熱硬化性のポリウレタンおよびポリ尿素を含む。
【００６３】
［中間層］
この発明のゴルフボールが、１または複数の中間層、すなわち、ゴルフボールのコアおよびカバーの間に配される層を含むときには、各中間層は、熱可塑性および熱硬化性の材料を含む、当業者に知られている任意の材料を含んでよい。
【００６４】
一実施例において、この発明は、この発明の異種組成物から形成された中間層を具備するゴルフボールを実現する。
【００６５】
また、コア層を形成するために先に開示した組成物も中間層を形成するために適切である。
【００６６】
水蒸気バリア層も、コアおよびカバーの間にオプションとして採用される。水蒸気バリア層は、例えば、米国特許第６，６３２，１４７号、同第６，８３８，０２８号、同第６，９３２，７２０号、同第７，９９４，８５４号、および同第７，１８２，７０２号、並びに、米国特許出願公開第２００３／００６９０８２号、同第２００３／００６９０８５号、同第２００３／０１３００６２号、同第２００４／０１４７３４４号、同第２００４／０１８５９６３号、同第２００６／００６８９３８号、同第２００６／０１２８５０５号、および同第２００７／０１２９１７２号にさらに開示されており、それらの内容は参照してここに組み入れる。
【００６７】
［カバー］
この発明のゴルフボールカバーは、単一、二重、マルチ層カバーを含む。二重およびマルチ層カバーは、内側カバー層および外側カバー層を具備し、また、マルチ層カバーは付加的に内側カバー層および外側カバー層の間に少なくとも１つの中間カバー層を具備する。
【００６８】
具体的な実施例において、この発明は、この発明の異種組成物から形成された外側カバー層を具備するゴルフボールを実現する。他の具体的な実施例において、この発明は、この発明の異種組成物から形成された内側カバー層を具備するゴルフボールを実現する。他の具体的な実施例において、この発明は、この発明の異種組成物から形成された中間カバー層を具備するゴルフボールを実現する。
【００６９】
この発明のゴルフボールカバーは、この発明の異種組成物以外の適切な材料から製造された１または複数の層を含んで良い。カバー材料は、好ましくは、丈夫で切断耐性がある材料であり、所望の性能特性に基づいて選択される。ここで開示されるゴルフボール用の適切なカバー材料は、これに限定されないが、ポリウレタン、ポリ尿素、および、ポリウレタンおよびポリ尿素のハイブリッド；アイオノマー樹脂およびそれらのブレンド（例えば、ＤｕＰｏｎｔ  ｄｅ  Ｎｅｒｍｏｕｒｓ  ａｎｄ  Ｃｏｍｐａｎｙ社から商業的に入手可能な、Ｓｕｒｌｙｎ（商標）アイオノマー樹脂、およびＤｕＰｏｎｔ（商標）ＨＰＦ１０００およびＨＰＦ２０００、ＥｘｘｏｎＭｏｂｉｌ  Ｃｈｅｍｉｃａｌ社から商業的に入手可能なＩｏｔｅｋ（商標）アイオノマー；Ｔｈｅ  Ｄｏｗ  Ｃｈｅｍｉｃａｌ  Ｃｏｍｐａｎｙ社から商業的に入手可能なＡｍｐｌｉｆｙ（商標）ＩＯエチレンアクリル酸コポリマーのアイオノマー；および、Ａ．  Ｓｃｈｕｌｍａｎ  Ｉｎｃから商業的に入手可能なＣｌａｒｉｘ（商標）アイオノマー樹脂）；例えば低密度ポリエチレン、線形低密度ポリエチレン、および高密度ポリエチレンを含むポリエチレン；ポリプロピレン；ゴム強化オレフィンポリマー；非アイオノマー性コポリマーの酸コポリマー、例えばポリアクリル（メタクリル）酸；プラストマー；フレクソマー；スチレン／ブタジエン／スチレンブロックコポリマー；スチレン／エチレン−ブチレン／スチレンブロックコポリマー；動的に加硫したエラストマー；エチレンビニルアセテート；；エチレンメチルアクリレート；ポリビニルクロライド樹脂；ポリアミド、アミド−エステルエラストマー、および、例えば、Ａｒｋｅｍａ社から商業的に入手可能なＰｅｂａｘ（商標）熱可塑性ポリエーテルおよびポリエステルアミドを含むアイオノマーとポリアミドのグラフトコポリマー；架橋トランスポリイソプレンおよびそのブレンド；ポリエステルベースの熱可塑性エラストマー、例えば、ＤｕＰｏｎｔ  ｄｅ  Ｎｅｒｍｏｕｒｓ  ａｎｄ  Ｃｏｍｐａｎｙ社から商業的に入手可能なＨｙｔｅｌ（商標）；ポリウレタンベースの熱可塑性エラストマー、例えば、ＢＡＳＦ社から商業的に入手可能なＥｌａｓｔｏｌｌａｎ（商標）；合成または天然の加硫ゴム；およびこれらの組み合わせを含む。
【００７０】
ポリウレタン、ポリ尿素、およびポリウレタン−ポリ尿素ハイブリッド（すなわち、ポリウレタンおよびポリ尿素のブレンドおよびコポリマー）はこの発明のカバー層を形成するのに特に適している。適切なポリウレタンおよびポリ尿素は、例えば、米国特許第５，３３４，６７３号、同第５，４８４，８７０号、同第６，５０６，８５１号、同第６，７５６，４３６号、同第６，８３５，７９４号、同第６，８６７，２７９号、同第６，９６０，６３０号、および同第７，１０５，６２３号；米国特許出願公開第２００９／００１１８６８号；および米国特許出願６０／４０１，０４７号にされに開示され、それらの内容は参照してここに組み入れる。適切なポリウレタン−尿素カバー材料は、ウレタンおよび尿素セグメントを有するポリウレタン／ポリ尿素ブレンドおよびコポリマーを含み、これらは米国特許出願公開第２００７／０１１７９２３号に開示され、その内容は参照してここに組み入れる。
【００７１】
１つのアイオノマーまたは２つ以上のアイオノマーのブレンドを有する組成物も、カバー層を生成するのに適している。好ましいアイオノマーのカバー組成物は以下を含む。
（ａ）「高酸アイオノマー」を有する組成物（すなわち酸顔料が１６ｗｔ％を超えるもの）、例えば、Ｓｕｒｌｙｎ８１５０（商標）。
（ｂ）高酸アイオノマーおよび無水マレイン酸グラフト化非アイオノマーポリマー（すなわち、Ｆｕｓａｂｏｎｄ官能化ポリマー）を有する組成物。高酸アイオノマーおよび無水マレイン酸グラフト化非アイオノマーポリマーの、とくに好ましいブレンドは、Ｓｕｒｌｙｎ８１５０（商標）およびＦｕｓａｂｏｎｄ（商標）の８４ｗｔ％および１６ｗｔ％のブレンドである。高酸アイオノマーに無水マレイン酸グラフト化ポリマーを加えたブレンドはさらに米国特許第６，９９２，１３５号および同第６，６７７，４０１号に開示されており、それらの内容は参照してここに組み入れる。
（ｃ）Ｓｕｒｌｙｎ（商標）８９４０／Ｓｕｒｌｙｎ（商標）９６５０／Ｎｕｃｒｅｌ（商標）９６０の５０／４５／５のブレンドを有する組成物。好ましくは、８０〜８５ショアＣの材料硬度を有する。
（ｄ）Ｓｕｒｌｙｎ（商標）８９４０／Ｓｕｒｌｙｎ（商標）９６５０／Ｓｕｒｌｙｎ（商標）９９１０の５０／２５／２５のブレンドを有する組成物。好ましくは、約９０ショアＣの材料硬度を有する。
（ｅ）Ｓｕｒｌｙｎ（商標）８９４０／Ｓｕｒｌｙｎ（商標）９６５０の５０／５０のブレンドを有する組成物。好ましくは、約８６ショアＣの材料硬度を有する。
（ｆ）Ｓｕｒｌｙｎ（商標）７９４０／Ｓｕｒｌｙｎ（商標）８９４０のブレンドを有する組成物。オプションとしてメルトフロー修正剤を含む。
（ｇ）第１の高酸アイオノマーおよび第２の高酸アイオノマーのブレンドを有する組成物で、第１の高酸アイオノマーは第２の高酸アイオノマーのカチオンと異なるカチオンで中和され（例えばＳｕｒｌｙｎ（商標）８１５０／Ｓｕｒｌｙｎ（商標）９１５０の５０／５０のブレンド）、オプションとして、アイオノマー、エチレン酸コポリマー、またはエステルポリマーのような１または複数のメルトフロー修正剤を含むもの。
（ｈ）第１の高酸アイオノマーおよび第２の高酸アイオノマー（第１の高酸アイオノマーは第２の高酸アイオノマーのカチオンと異なるカチオンで中和される）、ならびに、０〜１０ｗｔ％のエチレン／酸／エステルアイオノマー（エチレン／酸／エステルアイオノマーは、第１の高酸アイオノマーまたは第２の高酸アイオノマーのカチオンと同一のカチオンで中和され、あるいは、第１の高酸アイオノマーまたは第２の高酸アイオノマーのカチオンのいずれとも異なるカチオンで中和される。例えば、４０−５０ｗｔ％のＳｕｒｌｙｎ（商標）８１４０、４０−５０ｗｔ％のＳｕｒｌｙｎ（商標）９１２０、および０−１０ｗｔ％のＳｕｒｌｙｎ（商標）６３２０のブレンド）のブレンドを有する組成物。
【００７２】
Ｓｕｒｌｙｎ（商標）８１５０、Ｓｕｒｌｙｎ（商標）８９４０、およびＳｕｒｌｙｎ（商標）８１４０は、酸基がナトリウムイオンで部分的に中和されているＥ／ＭＡＡコポリマーの異なるグレードである。Ｓｕｒｌｙｎ（商標）９６５０、Ｓｕｒｌｙｎ（商標）９９１０、Ｓｕｒｌｙｎ（商標）９１５０、およびＳｕｒｌｙｎ（商標）９１２０は、酸基が亜鉛イオンで部分的に中和されているＥ／ＭＡＡコポリマーの異なるグレードである。Ｓｕｒｌｙｎ（商標）７９４０は、酸基がリチウムイオンで部分的に中和されているＥ／ＭＡＡコポリマーである。Ｓｕｒｌｙｎ（商標）６３２０は、中間的な酸含量を伴い、低モデュラスのマグネシウムアイオノマーである。Ｎｕｃｒｅｌ（商標）９６０は、名目上、１５ｗｔ％のメタクリル酸を伴って製造されたＥ／ＭＡＡコポリマーである。Ｓｕｒｌｙｎ（商標）、Ｆｕｓａｂｏｎｄ（商標）、およびＮｕｃｒｅｌ（商標）コポリマーは、Ｅ．Ｉ．ｄｕＰｏｎｔ  ｄｅ  Ｎｅｍｏｕｒｓ  ａｎｄ  Ｃｏｍｐａｎｙから商業的に入手可能である。
【００７３】
アイオノマーのカバー組成物は、非アイオノマーの熱可塑性樹脂、例えば、ポリウレタン、ポリ−エーテル−エステル、ポリ−アミド−エステル、ポリエーテル−尿素、熱可塑性ポリエーテルブロックアミン（例えば、Ａｒｋｅｍａ社から商業的に入手可能なＰｅｂａｘ（商標）ポリエーテルおよびポリエステルアミド）、スチレン−ブタジエン−スチレンブロックコポリマー、スチレン（エチレン−ブチレン）−スチレンブロックコポリマー、ポリアミド、ポリエステル、ポリオレフィン（例えば、ポリエチレン、ポリプロピレン、エチレン−プロピレンコポリマー、ポリエチレン−（メタ）アクリレート、ポリエチレン−（メタ）アクリル酸、無水マレイン酸グラフト化で官能化されたポリマー、Ｅ．Ｉ．ｄｕＰｏｎｔ  ｄｅ  Ｎｅｍｏｕｒｓ  ａｎｄ  Ｃｏｍｐａｎｙから商業的に入手可能なＦｕｓａｂｏｎｄ（商標）官能化ポリマー、エポキシ化によっれ官能化されたポリマー、エラストマー（例えばエチレンプロピレンジエンモノマーゴム、メタローセン触媒ポリオレフィン））および熱硬化性エラストマーの粉砕粉末とブレンドできる。
【００７４】
アイオノマーのゴルフボールカバー組成物は、それに限定されないが、酸コポリマー樹脂（例えば、Ｅ．Ｉ．ｄｕＰｏｎｔ  ｄｅ  Ｎｅｍｏｕｒｓ  ａｎｄ  Ｃｏｍｐａｎｙから商業的に入手可能な、Ｎｕｃｒｅｌ（商標）酸コポリマー樹脂、とくに、Ｎｕｃｒｅｌ（商標）９６０）、性能添加剤（例えば、Ｈｏｎｅｙｗｅｌｌ  Ｉｎｔｅｒｎａｔｉｏｎａｌ社から商業的に入手可能な、Ａ−Ｃ（商標）性能添加剤、とくに、Ａ−Ｃ（商標）低分子量アイオノマーおよびコポリマー、Ａ−Ｃ（商標）酸化ポリエチレン、およびＡ−Ｃ（商標）エチレンビニルアセテートワックス）、脂肪酸アミド（例えば、エチレンビス−ステアリン酸アミド、およびエチレン−ビスオレイン酸アミド）、脂肪酸およびその塩のような、フロー修正剤を含んで良い。
【００７５】
適切なアイオノマーのカバー材料は、例えば、米国特許第６，６５３，３８２号、同第６，７５６，４３６号、同第６，８９４，０９８号、同第６，９１９，３９３号、および同第６，９５３，８２０号にさらに開示され、それらの内容は参照してここに組み入れる。
【００７６】
適切なカバー材料および構造は、これに限定されないが、米国特許出願公開第２００５／０１６４８１０号、米国特許第５，９１９，１００号、同第６，１１７，０２５号、同第６，７６７，９４０号、および同第６，９６０，６３０号、並びに、ＰＣＴパンフレット第ＷＯ００／２３５１９号、および同第ＷＯ００／２９１２９号に開示されたものも含み、それらの内容は少々してここに組み入れる。
【００７７】
［部品寸法］
ゴルフボール部品の寸法、すなわち、厚さおよび直径は、所望の特性に応じて変化する。この発明の目的の範囲で、任意の層の厚さを採用できる。
【００７８】
この発明は、任意の寸法のゴルフボールに関する。ＵＳＧＡ使用は競技用ゴルフボールの寸法を直径で１．６８インチより大なものに限定しているけれども、任意の寸法のゴルフボールを娯楽のゴルフ協議に使用できる。ゴルフボールの好ましい直径は、約１．６８インチから約１．８インチである。より好ましい直径は、約１．６８インチから約１．７６インチである。約１．６８インチから約１．７４インチの直径が最も好ましいけれども、１．７インチから１．９５インチの範囲のどの部分も、直径として使用できる。
【００７９】
この発明のゴルフボールコアは、シングル、デュアル、およびマルチレイヤのコアを含み、好ましくは、全体の直径は、下限が０．７５インチ、または１インチ、または１．２５インチ、または１．４インチで、上限が１．５５インチ、または１．６インチ、または１．６２インチ、または１．６３インチの範囲である。具体的な実施例において、ゴルフボールはコアとカバーとを有し、コアはソリッド、シングル層で、その直径が、下限が、０．７５０、または１．００、または，１．１０、または１．１５、または、１．２０、または１．２５、または、１．３０、または、１．４０、または、１．５０、または、１．５３、または、１．５５インチで、上限が１．５５、または１．６０、または１．６２、または１．６３、または１．６５インチの範囲である。他の具体的な実施例において、ゴルフボールはコアとカバーとを有し、コアは内側コア層と外側コア層とを有し、内側コア層の直径が、下限が、０．５００、または０．７５０、または０．９００、または０．９５０、または１．００インチで、上限が１．１００、または１．２００、または、１．２５０、または１．４００、または１．５５０、または１．５７０、または１．５８０インチの範囲であり、外側コア層の厚さは、下限が０．０２０、または０．０２５、または０．０３２、または０．０５０、または０．１００、または０．２００インチで、上限が、０．３１０、または０．４４０、または０．５００、または０．５６０、または０．８００インチの範囲である。
【００８０】
この発明のゴルフボールにおいてそれが存在するときには、各中間層の厚さは、下限が、０．００２、または０．０１０、または０．０２０、または０．０２５、または０．０３０インチで、上限が、０．０３５、または０．０４０、または０．０４５、または０．０５０、または０．０６０、または０．０９０、または０．１００、または０．１５０、または０．２００インチの範囲である。この発明のゴルフボールにおいて中間層の総合厚さは、好ましくは、下限が、０．０２０、または０．２５０、または０．０３２インチで、上限が、０．１５０、または０．２２０、または０．２８インチの範囲である。
【００８１】
この発明のゴルフボールカバーは、シングル、デュアル、およびマルチレイヤのカバーを含み、好ましくは、その総合厚さは、下限が、０．０１インチ、または０．０２インチ、または０．０２５インチ、または０．０３インチ、または０．０４インチ、または０．０４５インチ、または０．０５インチ、または０．０６インチで、上限が、０．０７インチ、または０．０７５インチ、または０．０８インチ、または０．０９インチ、または０．１インチ、または０．１５インチ、または０．２インチ、または０．３インチ、または０．５の範囲である。デュアルおよびマルチレイヤのカバーは、内側カバー層、および外側カバー層を有し、マルチレイヤのカバーは、付加的に少なくとも１つの中間カバー層を、内側カバー層および外側カバー層の間に有する。具体的な実施例において、カバーはシングル層であり、その厚さは、下限が、０．０２０、または０．０２５、または０．０３０インチで、上限が、０．０３０、または０．０４０、または０．０４５、または０．０５０、または０．０７０、または０．１００、または０．１２０、または０．１５０、または０．３５０、または０．４００インチの範囲である。他の具体的な実施例において、カバーは内側カバー層および外側カバー層を有し、内側カバー層の厚さは、下限が、０．０１０、または０．０２０、または０．０２５、または０．０３０インチで、上限が、０．０３５、または０．０４０、または０．０５０、または０．１５０、または０．２００インチの範囲であり、外側カバー層の厚さは、下限が、０．０１０、または０．０２０、または０．０２５、または０．０３０インチで、上限が、０．０３５、または０．０４０、または０．０５０インチの範囲である。
【００８２】
この発明のゴルフボールは、さらなる便益のために、ペインティング、コーティング、または表面処理をされて良い。
【００８３】
［例］
以下の例は、説明の目的のみであることに留意されたい。この発明はここの具体的な開示にどのような態様であれ限定されない。
【００８４】
つぎのポリマー材料は以下の例に使用された。
Ｔｈｅ  Ｄｏｗ  Ｃｈｅｍｉｃａｌ  Ｃｏｍｐａｎｙから商業的に入手可能な、密度が０．９５３ｇ／ｃｍ３のＡｍｐｌｉｆｙ（商標）ＧＲ２０４無水マレイン酸グラフト化ＨＤＰＥ、および密度が０．９６２ｇ／ｃｍ３のＡｍｐｌｉｆｙ（商標）ＧＲ２０５無水マレイン酸グラフト化ＨＤＰＥ；
Ｅ．Ｉ．ｄｕＰｏｎｔ  ｄｅ  Ｎｅｍｏｕｒｓ  ａｎｄ  Ｃｏｍｐａｎｙから商業的に入手可能な、コモノマー含量が２７ｗｔ％のＥｌｖａｌｏｙ（商標）ＡＣ３４２７エチレン−ブチルアクリレートコポリマー；
Ｔｈｅ  Ｌｕｂｒｉｚｏｌ  Ｃｏｒｐｏｒａｔｉｏｎから商業的に入手可能な、ショアＤ硬度が５５のＥｓｔａｎｅ（商標）５８１３３；
Ｅ．Ｉ．ｄｕＰｏｎｔ  ｄｅ  Ｎｅｍｏｕｒｓ  ａｎｄ  Ｃｏｍｐａｎｙから商業的に入手可能な、Ｆｕｓａｂｏｎｄ（商標）５２５Ｄメタローセン触媒ポリエチレン、Ｆｕｓａｂｏｎｄ（商標）Ｅ１００無水物修正ＨＤＰＥ、Ｆｕｓａｂｏｎｄ（商標）Ｎ４１６化学修正エチレンエラストマー、Ｆｕｓａｂｏｎｄ（商標）Ｐ６１３官能化ポリプロピレン；
ＥＭＳ  Ｇｒｉｖｏｒｙから商業的に入手可能な、Ｇｒｉｖｏｒｙ（商標）ＧＴＲ４５宇分芳香族ポリアミド；
Ｅ．Ｉ．ｄｕＰｏｎｔ  ｄｅ  Ｎｅｍｏｕｒｓ  ａｎｄ  Ｃｏｍｐａｎｙから商業的に入手可能な、酸基がマグネシウムイオンにより高度に中和されている、ＤｕＰｏｎｔ（商標）ＨＰＦ１０００およびＨＰＦ２０００；
Ｅ．Ｉ．ｄｕＰｏｎｔ  ｄｅ  Ｎｅｍｏｕｒｓ  ａｎｄ  Ｃｏｍｐａｎｙから商業的に入手可能な、ショアＤ硬度が３０のＨｙｔｒｅｌ（商標）３０７８の極めて低分子量の熱可塑性ポリエステルエラストマー、および、ショアＤ硬度が６５のＨｙｔｒｅｌ（商標）８２４１熱可塑性ポリエステルエラストマー；
Ａｒｋｅｍａ  Ｃｏｒｐｏｒａｔｉｏｎから商業的に入手可能な、Ｌｏｔａｄｅｒ（商標）４７００エチレン／アクリル酸エステル／無水マレイン酸ランダムポリマー；
ＬＧ  Ｃｈｅｍ社から商業的に入手可能な、ＮＢＲ６３００ニトリルブタジエンゴム粉末；
Ｅ．Ｉ．ｄｕＰｏｎｔ  ｄｅ  Ｎｅｍｏｕｒｓ  ａｎｄ  Ｃｏｍｐａｎｙから商業的に入手可能な、Ｎｕｃｒｅｌ（商標）０９１０、Ｎｕｃｒｅｌ（商標）２９０６、Ｎｕｃｒｅｌ（商標）９−１、Ｎｕｃｒｅｌ（商標）０９６０、および、Ｎｕｃｒｅｌ（商標）ＡＥのエチレンメタクリル酸コポリマー；
Ａｒｋｅｍａ社から商業的に入手可能な、Ｐｅｂａｘ（商標）２５３３ポリエーテルブロックアミド；
Ｅｌｉｏｋｅｍから商業的に入手可能な、Ｐｌｉｏｌｉｔｅ（商標）スチレンブタジエン；
Ｃｈｅｍｔｕｒａ  Ｃｏｒｐｏｒａｔｉｏｎから商業的に入手可能な、Ｒｏｙａｌｔｕｆ（商標）４８５の、半結晶ＥＰＤＭをベースにした無水マレイン酸修正ポリオレフィン、および、Ｒｏｙａｌｔｕｆ（商標）４９８の、非晶質ＥＰＤＭをベースにした無水マレイン酸修正ポリオレフィン；
Ｅ．Ｉ．ｄｕＰｏｎｔ  ｄｅ  Ｎｅｍｏｕｒｓ  ａｎｄ  Ｃｏｍｐａｎｙから商業的に入手可能な、酸基がリチウムイオンによって部分的に中和された、Ｓｕｒｌｙｎ（商標）７９４０エチレン／メタクリル酸／アクリレートコポリマー、酸基がナトリウムイオンによって部分的に中和された、Ｓｕｒｌｙｎ（商標）８３２０極低モデュラス、エチレン／メタクリル酸／アクリレートコポリマー（９ｗｔ％酸含量）、酸基がナトリウムイオンによって部分的に中和された、Ｓｕｒｌｙｎ（商標）８５２８Ｅ／ＭＡＡコポリマー（１０ｗｔ％酸含量）、酸基がリチウムイオンによって部分的に中和された、Ｓｕｒｌｙｎ（商標）ＡＤ８５４６Ｅ／ＭＡＡコポリマー（１９ｗｔ％酸含量）、酸基がナトリウムイオンによって部分的に中和された、Ｓｕｒｌｙｎ（商標）８９４０Ｅ／ＭＡＡコポリマー（１５ｗｔ％酸含量）、酸基が亜鉛イオンによって部分的に中和された、Ｓｕｒｌｙｎ（商標）９１５０Ｅ／ＭＡＡコポリマー；
Ｂａｙｅｒ  ＡＧ社から商業的に入手可能な、ショアＤ硬度が７０の、Ｔｅｘｉｎ（商標）９７０Ｕ芳香族ポリエーテルをベースにした熱可塑性ポリウレタン；
Ｅｄｇｅ  Ｒｕｂｂｅｒ社から商業的に入手可能な、Ｔｉｒｅ  Ｔｒｅｄ粉砕タイヤトレッド；
Ｋｕｒａｒａｙ社から商業的に入手可能な、ＴＰ−３０１トランスポリイソプレン；
Ｅｖｏｎｉｋ  Ｉｎｄｕｓｔｒｉｅｓから商業的に入手可能な、Ｖｅｓｔｅｎａｍｅｒ（商標）８０１２高トランス含有ポリオクテナマーゴム；
２００７年モデルのＰｒｏＶ１ｘ（商標）ゴルフボールの外側コアの製造からのリグリンド（すなわち粉砕フラッシュ）である、Ｘ  ＯｕｔｅｒＲｇｎｄ−２００７；および、
２０１１年モデルのＰｒｏＶ１ｘ（商標）ゴルフボールの外側コアの製造からのリグリンド（すなわち粉砕フラッシュ）である、Ｘ  ＯｕｔｅｒＲｇｎｄ−２０１１である。
【００８５】
種々の組成物が以下の表１に示されるような成分を用いて溶融ブレンドされた。使用された成分の相対的な量も以下の表１に示され、組成物の総重量を基準にしてｗｔ％で報告される。
【表１】
2014004366.tif 000002
【表２】
2014004366.tif 000003
【表３】
2014004366.tif 000004
【００８６】
各組成物のメルトフローは、ＡＳＴＭ  Ｄ−１２３８、条件Ｅに従って、１９０°Ｃで、２．１６ｋｇ重量で測定され、その結果は以下の表２に報告される。
【００８７】
各組成物の曲げ弾性率は、以下の手順に従って測定され、その結果は以下の表２に報告される。所望のフレックスバーを製造するための適切な寸法を有する、無空洞、無欠陥の板を生成するために組成物を充分な温度および圧力で充分な時間だけ圧縮成形することにより、フレックスバーを準備する。フレックスバーの寸法は、約０．１２５インチ×約０．５インチであり、その長さはテスト条件を満たすのに充分なものである。フレックスバーは、ブレンド組成物が室温に達した後に、直ちに、圧縮成形された板から、ダイスにより取り出される。フレックスバーは、その後、試験の前に、２３°Ｃ、５０％ＲＨで、１４時間エージングされる。こののち、フレックスバーはＡＳＴＭ  Ｄ７９０、手順Ｂに従って、１．０インチの付加スパン、２．０インチのサポートスパン長、１６：１のサポートスパン対深さ比、および０．５インチ／分のクロスヘッド速度で、測定される。サポートノーズおよびローディングノーズの曲率は５ｍｍである。
【００８８】
各組成物のソリッド球は射出成形され、得られた球について、ソリッド球ＣＯＲ、圧縮、ショアＣ硬度、およびショアＤ硬度が測定された。結果は以下の表２に報告される。この発明の目的の範囲において、組成物の「ソリッド球硬度」は、組成物の射出成形された１．５５インチ直径の球の表面硬度を指す。球の表面硬度は、対面する半球から取った多数の測定の平均から取得され、コアの分離線または表面欠陥、例えば穴または突起の上の測定を行わないように配慮する。硬度の測定はＡＳＴＭ  Ｄ−２２４０「デュロメータによるゴムおよびプラスチックの凹み硬度」に従ってなされる。曲面ゆえに、表面硬度が読み取られる前に球をデュロメータインデンタの真下に中心づけられるように配慮する必要がある。０．１単位まで読みとることが可能な較正済みの１つのデジタルデュロメータをすべての硬度測定に用い、各測定で得られる最大硬度読取値が記録できるようにセットする。デジタルデュロメータはその脚部を平行にし自動スタンドの基部に取り付けなければならない。デュロメータ上の重量およびアタック速度がＡＳＴＭ  Ｄ−２２４０に適合するようにしなければならない。
【表４】
2014004366.tif 000005
【表５】
2014004366.tif 000006
【表６】
2014004366.tif 000007
【表７】
2014004366.tif 000008
「＊」：非測定。
「＊＊」測定中に球、破壊。
【００８９】
数値の下限および数値の上限がここで示されるときには、それらの数値の任意の組み合わせが利用できることに留意されたい。
【００９０】
ここに引用した全ての特許、刊行物、テスト手順書、および他の参考文献は、さらに優先権ドキュメントも含んで、参照してここに組み入れる。ただし、それは、そのような開示がこの発明と一貫性を有する範囲であり、そのような参照による組み込みを法令が許容する範囲である。
【００９１】
この発明の事例的な実施例が具体的に説明されたが、この発明の趣旨および範囲を逸脱することなく、種々の他の変形例が当業者に明らかであり、また当業者が容易になすことができることが理解される。したがって、添付の特許請求の範囲のスコープが上述した例や記載に限定されず、むしろ、特許請求の範囲は、この発明中に内在する特許性のある新規な特徴のすべてを包括するように構成されていることが意図されており、これは当業者が均等として扱うすべての特徴を含む。
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
熱可塑性マトリックスと、上記マトリックス中に分散される、架橋ポリマーの個別粒子とを有する異種組成物から形成された最内層を有するゴルフボールであって、上記架橋ポリマーの上記個別粒子の粒子サイズは０．０３７ｍｍ以上であり、上記粒子は上記組成物の総重量を基準にして１０ｗｔ％以上の量だけ上記組成物中に存在することを特徴とするゴルフボール。
【請求項２】
１の組成物から形成された少なくとも１つの層を有するゴルフボールにおいて、
上記組成物は、
１の組成物から形成される熱可塑性マトリックスであって、上記１の組成物は上記マトリックス組成物の総重量を基準にして５０ｗｔ％より多くの、１または複数の、エチレン、α，β−不飽和カルボン酸、およびオプションの軟化コモノマーのＥ／Ｘ／Ｙタイプの酸コポリマーから選択される、非アイオノマーベースの樹脂を有する、上記熱可塑性マトリックスと、
上記マトリックス中に分散される、架橋ポリマーの個別粒子であって、上記架橋ポリマーの上記個別粒子の粒子サイズは０．０３７ｍｍ以上であり、上記粒子は上記組成物の総重量を基準にして１０ｗｔ％以上の量だけ上記組成物中に存在する、上記個別の粒子とを有することを特徴とするゴルフボール。
【請求項３】
１の組成物から形成された少なくとも１つの層を有するゴルフボールにおいて、
上記組成物は、
熱可塑性マトリックスと、
上記マトリックス中に分散される、架橋ポリマーの個別粒子とを有する異種組成物から形成された最内層を有するゴルフボールであって、上記架橋ポリマーの上記個別粒子の粒子サイズは０．０３７ｍｍ以上であり、上記粒子は上記組成物の総重量を基準にして１０ｗｔ％以上の量だけ上記組成物中に存在することを特徴とするゴルフボール。
【請求項４】
異種組成物から形成された最内層を有するゴルフボールにおいて、
上記異種組成物は、
１の組成物から形成される熱可塑性マトリックスであって、上記１の組成物は上記マトリックス組成物の総重量を基準にして５０ｗｔ％より多くの、１または複数の、エチレン、α，β−不飽和カルボン酸、およびオプションの軟化コモノマーのＥ／Ｘ／Ｙタイプの酸コポリマーから選択される、非アイオノマーベースの樹脂を有する、上記熱可塑性マトリックスと、
上記マトリックス中に分散される、架橋ポリマーの個別粒子であって、上記架橋ポリマーの上記個別粒子の粒子サイズは０．０３７ｍｍ以上であり、上記粒子は上記組成物の総重量を基準にして３０ｗｔ％以上の量だけ上記組成物中に存在する、上記個別の粒子とを有することを特徴とするゴルフボール。
【手続補正２】
【補正対象書類名】明細書
【補正対象項目名】００９１
【補正方法】変更
【補正の内容】
【００９１】
この発明の事例的な実施例が具体的に説明されたが、この発明の趣旨および範囲を逸脱することなく、種々の他の変形例が当業者に明らかであり、また当業者が容易になすことができることが理解される。したがって、添付の特許請求の範囲のスコープが上述した例や記載に限定されず、むしろ、特許請求の範囲は、この発明中に内在する特許性のある新規な特徴のすべてを包括するように構成されていることが意図されており、これは当業者が均等として扱うすべての特徴を含む。
以下、ここで説明した技術的特徴について列挙する。
［技術的特徴１］
熱可塑性マトリックスと、上記マトリックス中に分散される、架橋ポリマーの個別粒子とを有する異種組成物から形成された最内層を有するゴルフボールであって、上記架橋ポリマーの上記個別粒子の粒子サイズは０．０３７ｍｍ以上であり、上記粒子は上記組成物の総重量を基準にして１０ｗｔ％以上の量だけ上記組成物中に存在することを特徴とするゴルフボール。
［技術的特徴２］
上記熱可塑性マトリックスは、１の組成物から形成され、当該組成物は当該組成物の総重量を基準にして０ｗｔ％〜５０ｗｔ％の量のアイオノマーを有する技術的特徴１記載のゴルフボール。
［技術的特徴３］
上記熱可塑性マトリックスは、１の組成物から形成され、当該組成物は当該組成物の総重量を基準にして５０ｗｔ％以上の量の非アイオノマーベースの樹脂を有し、この非アイオノマーベースの樹脂は、１または複数の、エチレン、α，β−不飽和カルボン酸、およびオプションの軟化コモノマーのＥ／Ｘ／Ｙタイプの酸コポリマーから選択される技術的特徴１記載のゴルフボール。
［技術的特徴４］
上記架橋ポリマー個別の粒子は、上記組成物の総重量を基準にして２０ｗｔ％以上、上記組成物中に存在する技術的特徴１記載のゴルフボール。
［技術的特徴５］
上記架橋ポリマー個別の粒子は、上記組成物の総重量を基準にして３０ｗｔ％以上、上記組成物中に存在する技術的特徴１記載のゴルフボール。
［技術的特徴６］
１の組成物から形成された少なくとも１つの層を有するゴルフボールにおいて、
上記組成物は、
１の組成物から形成される熱可塑性マトリックスであって、上記１の組成物は上記マトリックス組成物の総重量を基準にして５０ｗｔ％より多くの、１または複数の、エチレン、α，β−不飽和カルボン酸、およびオプションの軟化コモノマーのＥ／Ｘ／Ｙタイプの酸コポリマーから選択される、非アイオノマーベースの樹脂を有する、上記熱可塑性マトリックスと、
上記マトリックス中に分散される、架橋ポリマーの個別粒子であって、上記架橋ポリマーの上記個別粒子の粒子サイズは０．０３７ｍｍ以上であり、上記粒子は上記組成物の総重量を基準にして１０ｗｔ％以上の量だけ上記組成物中に存在する、上記個別の粒子とを有することを特徴とするゴルフボール。
［技術的特徴７］
上記マトリックス組成物は７０ｗｔ％以上の上記非アイオノマーベースの樹脂を有する技術的特徴６記載のゴルフボール。
［技術的特徴８］
上記マトリックス組成物は７０ｗｔ％以上の上記非アイオノマーベースの樹脂を有する技術的特徴７記載のゴルフボール。
［技術的特徴９］
上記架橋ポリマー個別の粒子は、上記組成物の総重量を基準にして２０ｗｔ％以上、上記組成物中に存在する技術的特徴６記載のゴルフボール。
［技術的特徴１０］
上記架橋ポリマー個別の粒子は、上記組成物の総重量を基準にして３０ｗｔ％以上、上記組成物中に存在する技術的特徴６記載のゴルフボール。
［技術的特徴１１］
１の組成物から形成された少なくとも１つの層を有するゴルフボールにおいて、
上記組成物は、
熱可塑性マトリックスと、
上記マトリックス中に分散される、架橋ポリマーの個別粒子とを有する異種組成物から形成された最内層を有するゴルフボールであって、上記架橋ポリマーの上記個別粒子の粒子サイズは０．０３７ｍｍ以上であり、上記粒子は上記組成物の総重量を基準にして１０ｗｔ％以上の量だけ上記組成物中に存在することを特徴とするゴルフボール。
［技術的特徴１２］
上記架橋ポリマー個別の粒子は、上記組成物の総重量を基準にして３５ｗｔ％以上、上記組成物中に存在する技術的特徴１１記載のゴルフボール。
［技術的特徴１３］
上記架橋ポリマー個別の粒子は、上記組成物の総重量を基準にして４０ｗｔ％以上、上記組成物中に存在する技術的特徴１１記載のゴルフボール。
［技術的特徴１４］
異種組成物から形成された最内層を有するゴルフボールにおいて、
上記異種組成物は、
１の組成物から形成される熱可塑性マトリックスであって、上記１の組成物は上記マトリックス組成物の総重量を基準にして５０ｗｔ％より多くの、１または複数の、エチレン、α，β−不飽和カルボン酸、およびオプションの軟化コモノマーのＥ／Ｘ／Ｙタイプの酸コポリマーから選択される、非アイオノマーベースの樹脂を有する、上記熱可塑性マトリックスと、
上記マトリックス中に分散される、架橋ポリマーの個別粒子であって、上記架橋ポリマーの上記個別粒子の粒子サイズは０．０３７ｍｍ以上であり、上記粒子は上記組成物の総重量を基準にして３０ｗｔ％以上の量だけ上記組成物中に存在する、上記個別の粒子とを有することを特徴とするゴルフボール。
［技術的特徴１５］
上記マトリックス組成物は７０ｗｔ％以上の上記非アイオノマーベースの樹脂を有する技術的特徴１４記載のゴルフボール。
［技術的特徴１６］
上記マトリックス組成物は８０ｗｔ％以上の上記非アイオノマーベースの樹脂を有する技術的特徴１４記載のゴルフボール。
［技術的特徴１７］
上記架橋ポリマー個別の粒子は、上記組成物の総重量を基準にして３５ｗｔ％以上、上記組成物中に存在する技術的特徴１４記載のゴルフボール。
［技術的特徴１８］
上記架橋ポリマー個別の粒子は、上記組成物の総重量を基準にして４０ｗｔ％以上、上記組成物中に存在する技術的特徴１４記載のゴルフボール。
【外国語明細書】
2014004366.tif 000009
2014004366.tif 000010
2014004366.tif 000011
2014004366.tif 000012
2014004366.tif 000013
2014004366.tif 000014
2014004366.tif 000015
2014004366.tif 000016
2014004366.tif 000017
2014004366.tif 000018
2014004366.tif 000019
2014004366.tif 000020
2014004366.tif 000021
2014004366.tif 000022
2014004366.tif 000023
2014004366.tif 000024
2014004366.tif 000025
2014004366.tif 000026
2014004366.tif 000027
2014004366.tif 000028
2014004366.tif 000029
2014004366.tif 000030
2014004366.tif 000031
2014004366.tif 000032
2014004366.tif 000033
2014004366.tif 000034
2014004366.tif 000035
2014004366.tif 000036
2014004366.tif 000037
2014004366.tif 000038
2014004366.tif 000039
2014004366.tif 000040
2014004366.tif 000041
Ｃｌａｉｍｓ
2014004366.tif 000042
2014004366.tif 000043
2014004366.tif 000044
１．Ａｂｓｔｒａｃｔ
2014004366.tif 000045
２．Ｒｅｐｒｅｓｅｎｔａｔｉｖｅ  Ｄｒａｗｉｎｇ
Ｎｏｎｅ